(57)【要約】【課題】高感度、低カブリ、高ガンマでかつ保存性、潜像安定性に優れ、特に高照度短時間露光がなされるデジタル露光において潜像安定性に優れるハロゲン化銀乳剤、ハロゲン化銀写真感光材料及び画像形成方法を提供する。【解決手段】塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が下記一般式（１）で表されることを特徴とするハロゲン化銀乳剤。【化１】2004309760.tif 000067【選択図】        なし【特許請求の範囲】
【請求項１】
塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が下記一般式（１）で表されることを特徴とするハロゲン化銀乳剤。
【化１】
2004309760.tif 000056
［式中、Ａは−Ｏ−、−Ｓ−、＝Ｎ−、−ＮＲ３１−または−ＳＯ２−を少なくとも一つ含む５員または６員のヘテロ環を形成するのに必要な原子団を表わす。Ｒ３１は水素原子または置換基を表す。ｎは３または４を表す。］
【請求項２】
塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が下記一般式（２）で表されることを特徴とするハロゲン化銀乳剤。
【化２】
2004309760.tif 000057
［式中、Ｘ１は−ＮＲ２１−または−Ｏ−を表わし、Ｘ２、Ｘ３、Ｘ４は＝ＣＲ２２−または＝Ｎ−を表わし、Ｒ２１、Ｒ２２は共に水素原子または置換基を表わし、Ｘ１、Ｘ２、Ｘ３、Ｘ４と共に縮合環を形成してもよい。但し、Ｘ１、Ｘ２、Ｘ３、Ｘ４全てが窒素原子であることはない。］
【請求項３】
塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が下記一般式（３）で表されることを特徴とするハロゲン化銀乳剤。
【化３】
2004309760.tif 000058
［式中Ｙ１、Ｙ２、Ｙ３、Ｙ４、Ｙ５は各々＝Ｎ−または＝ＣＲ３１−を表わし、これらのうち少なくとも１つは＝Ｎ−を表す。但し、Ｙ１、Ｙ３、Ｙ５のいずれか一つだけが＝Ｎ−であることはない。Ｒ３１は水素原子または置換基を表す。］
【請求項４】
塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が下記一般式（４）で表されることを特徴とするハロゲン化銀乳剤。
【化４】
2004309760.tif 000059
［式中、Ｑは−Ｏ−、−Ｓ−、−ＮＲ３１−または−ＳＯ２−を少なくとも一つ含む５員または６員環の飽和ヘテロ環を形成するのに必要な原子団を表わす。Ｒ３１は水素原子または置換基を表す。］
【請求項５】
塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が下記一般式（５）で表されることを特徴とするハロゲン化銀乳剤。
【化５】
2004309760.tif 000060
［式中、Ｇは酸素原子、硫黄原子を表わし、Ｗは−Ｓ−Ｓ−Ｃ（＝Ｇ）−と共に５員または６員環を形成するのに必要な原子団を表わす。それらは置換基を有しても良い。さらに置換基はＷとともに環を形成していてもよい。］
【請求項６】
塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が下記一般式（６）〜（８）のいずれかで表されることを特徴とするハロゲン化銀乳剤。
【化６】
2004309760.tif 000061
［式中、Ｒ６１、Ｒ７１、Ｒ８１は各々置換基を表わし、ｍ６は１〜４、ｍ７、ｍ８は０〜４の整数を表わす。ｍ６、ｍ７、ｍ８が２以上の時、Ｒ６１、Ｒ７１、Ｒ８１は異なる基でもよく、互いに結合して縮合環を形成することが出来る。］
【請求項７】
塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が下記一般式（９）で表されることを特徴とするハロゲン化銀乳剤。
【化７】
2004309760.tif 000062
［式中、Ｒ９１は置換基を表わし、ｍ９は０〜３の整数を表わす。ｍ９が２以上の時、Ｒ９１は異なる基でもよく、互いに結合して縮合環を形成することが出来る。Ａ１、Ａ２、Ａ３、Ａ４、Ａ５は各々＝Ｎ−、＝ＣＲ９２−または＝Ｎ（→Ｏ）−であり、少なくとも２つは＝Ｎ−または＝Ｎ（→Ｏ）−であり、かつ少なくとも一つは＝Ｎ（→Ｏ）−である。Ｒ９２は置換基を表わす。］
【請求項８】
前記一般式（６）〜（８）のいずれかで表されるポリスルフィド化合物が、下記一般式（１０）で表される化合物であることを特徴とする請求項７記載のハロゲン化銀乳剤。
【化８】
2004309760.tif 000063
［式中、Ｒａ、Ｒｂは電子吸引基を表わし、同一でも異なっていても良い。ｐ、ｑは１〜４の整数を表わす。］
【請求項９】
塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有するハロゲン化銀粒子を含有し、かつメルカプト化合物の少なくとも１種類の存在下でハロゲン化銀粒子内部形成が行われるハロゲン化銀乳剤において、該メルカプト化合物が下記一般式（１１）〜（１３）のいずれかで表されることを特徴とするハロゲン化銀乳剤。
【化９】
2004309760.tif 000064
［式中、Ｒ１１、Ｒ１２、Ｒ１３は各々置換基を表わし、ｍ１１は１〜４の整数を、ｍ１２、ｍ１３は０〜４の整数を表わす。］
【請求項１０】
塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつメルカプト化合物の少なくとも１種類の存在下でハロゲン化銀粒子内部形成が行われるハロゲン化銀乳剤において、該メルカプト化合物が下記一般式（１４）で表されることを特徴とするハロゲン化銀乳剤。
【化１０】
2004309760.tif 000065
［式中、Ｒ１４は置換基を表わし、ｍ１４は０〜３の整数を表わす。Ａ１、Ａ２、Ａ３、Ａ４、Ａ５は一般式（９）中のそれぞれと同義であり、Ａ１、Ａ２、Ａ３、Ａ４、Ａ５は各々＝Ｎ−、＝ＣＲ９２−または＝Ｎ（→Ｏ）−であり、少なくとも２つは＝Ｎ−または＝Ｎ（→Ｏ）−であり、かつ少なくとも一つは＝Ｎ（→Ｏ）−である。Ｒ９２は置換基を表わす。］
【請求項１１】
前記一般式（１）〜（１０）で表されるポリスルフィド化合物の還元電位が−１．３〜−０．４Ｖ（ｖｓＳＣＥ）であることを特徴とする請求項１〜８のいずれか１項記載のハロゲン化銀乳剤。
【請求項１２】
前記一般式（１１）〜（１４）で表されるメルカプト化合物が二量化して生成したものに相当するジスルフィド化合物の還元電位が−１．３〜−０．４Ｖ（ｖｓＳＣＥ）であることを特徴とする請求項９または１０記載のハロゲン化銀乳剤。
【請求項１３】
ハロゲン化銀粒子内部に含有するイリジウム化合物の少なくとも１種類が、水配位子及び／または有機配位子を１つ以上有するイリジウム錯体であることを特徴とする請求項１〜１２のいずれか１項記載のハロゲン化銀乳剤。
【請求項１４】
ハロゲン化銀粒子内部に下記一般式（Ｓ）で表される化合物を含有することを特徴とする請求項１〜１３のいずれか１項記載のハロゲン化銀乳剤。
【化１１】
2004309760.tif 000066
［式中、Ｑは５員もしくは６員環の含窒素複素環を表し、Ｍは水素原子、アルカリ金属原子もしくは１価のカチオンを形成するに必要な原子群を表す。］
【請求項１５】
支持体上に少なくとも１層の画像形成層を有するハロゲン化銀写真感光材料において、該画像形成層の少なくとも１層に請求項１〜１４のいずれか１項に記載のハロゲン化銀乳剤を含有することを特徴とするハロゲン化銀写真感光材料。
【請求項１６】
請求項１５に記載のハロゲン化銀写真感光材料を走査露光した後、発色現像処理することを特徴とする画像形成方法。
【発明の詳細な説明】
【０００１】
【発明の属する技術分野】
本発明は露光方式に関わらず、高感度、低カブリ、高ガンマで、かつ保存性、潜像安定性に優れ、常に安定した高品質のプリントが得られ、特に高照度短時間露光がなされるデジタル露光において潜像安定性に優れるハロゲン化銀乳剤、ハロゲン化銀写真感光材料及び画像形成方法に関する。
【０００２】
【従来の技術】
最近の急速なデジタル化指向の中にあって、ハロゲン化銀写真感光材料（以下、単に感光材料ともいう）に対し、レーザー光などによるデジタル方式の露光が行われる機会が増えてきた。これに伴い、特に、カラープリント用の感光材料であるカラーペーパーにおいては、高照度光によるミリ秒からナノ秒程度の極短時間での露光適性や、走査露光に対する適性も求められるようになってきた。
【０００３】
従来から、カラーペーパーでは、より迅速な現像処理を実現する手段の１つとして、使用するハロゲン化銀乳剤に塩化銀乳剤又は塩化銀含有率の高いハロゲン化銀乳剤が用いられている。また、ハロゲン化銀乳剤の問題点の一つである相反則不軌特性の改良には、イリジウム化合物をドープすることが有効であることが一般的に知られている。例えば、特開昭６４−２６８３７号には、ハロゲン化銀粒子の頂点近傍に、臭化銀含有率の高い領域を有する高塩化銀乳剤が提案されており、また、特開平１−１０５９４０号には臭化銀の局在領域に選択的にイリジウム化合物をドープさせることにより、潜像安定性と相反則不軌特性に優れた高塩化銀乳剤を提供できる方法が開示されている。また、米国特許第５，６２７，０２０号には、イリジウム化合物をドープした臭化銀微粒子を用いて臭化銀の局在領域を形成する方法が開示されているが、いずれの方法も露光後初期の潜像安定性の改良に対しては、決して十分なものではなかった。
【０００４】
更に、最近話題になっているデジタル露光方式で、高照度光による極短時間での露光適性を実現するためには、既存の潜像安定性改良技術だけでは充分な実用品質を得ることができないことが明らかになってきた。
【０００５】
この様なデジタル露光方式への適応技術として、例えば、臭化銀局在相形成に適した化学増感及び色増感方法の提案（例えば、特許文献１参照。）、更には、沃塩化銀乳剤を用いる方法（例えば、特許文献２、３参照。）等が提案されている。
【０００６】
しかしながら、本発明者らの検討によれば、上述の技術によりデジタル露光適性を改良した場合、潜像安定性の改良が不十分であるばかりでなく、感光材料の圧力耐性や未露光の感光材料の保存安定性が著しく劣化することが判明したため、早急な改良技術の開発が望まれているのが現状である。
【０００７】
また、特開２００１−１８８３１１号公報には、ハロゲン化銀粒子の表面近傍に臭化銀、ヨウ化銀の富有相を有し、この富有相の導入がカブリ防止剤化合物の添加前及び後で２回に分けて行われ、相反則不軌、塗布液停滞性を改良する方法が記載されているが、この方法ではハロゲン化銀乳剤の保存性が不十分であることが判明した。
【０００８】
一方、特開平６−１９０２４号、同６−１９０２６号には、特定の構造を有する反応不活性な化合物をハロゲン化銀乳剤の沈澱前または沈澱中及び分光／化学増感の前または分光／化学増感中に添加することによってカブリ及び経時後のカブリの上昇を改良できることを開示している。更に、特開平６−１９０３７号にはこれらの化合物を固体分散物として添加することが、また、特開平６−３５１４７号には、塩化銀乳剤がジアミノジスルフィド及びスルフィネート化合物を１：１〜１：２０の質量比で含有することによって、カラー写真感光材料の貯蔵安定性、露光時の温度変動による性能変動の改良がなされることを開示している。
【０００９】
また、ハロゲン化銀乳剤の沈澱後、分光／化学増感の前または分光／化学増感中に、特定の構造を有するジスルフィド化合物とスルフィネートまたはセレニネート化合物を添加することによって低いカブリと高い感度が得られる方法が提案されている（例えば、特許文献４参照。）。更に、水溶性基を有するジスルフィド化合物を含有する塩化銀乳剤からなる写真要素によってカブリが低下し、生試料を保存したときのカブリ、感度の変動、露光時の温度の変動に起因した感度変動が小さくなる技術が開示されている（例えば、特許文献５参照。）。
【００１０】
しかし、これら何れの方法においても、潜像安定性、特に高照度で露光されたハロゲン化銀乳剤の潜像安定性向上についての記載は一切見られない。
【００１１】
更に、ジスルフィド及びメルカプト化合物を含有する写真感光材料が提案されている（例えば、特許文献６参照。）が、その最適な使用方法に関する記載は一切なく、また、高塩化銀含有率のハロゲン化銀乳剤を用いた場合の使用形態及び潜像安定性や保存性、ガンマ等の写真性能の改良に関する知見は一切ない。
【００１２】
【特許文献１】
米国特許第５，６９１，１１９号明細書
【００１３】
【特許文献２】
欧州特許第７５０，２２２号明細書
【００１４】
【特許文献３】
欧州特許第７７２，０７９号明細書
【００１５】
【特許文献４】
特開平６−２０２２６５号公報
【００１６】
【特許文献５】
特開平７−７２５８０号公報
【００１７】
【特許文献６】
特開２００２−１４８７５０号公報
【００１８】
【発明が解決しようとする課題】
従って本発明の目的は、高感度、低カブリ、高ガンマでかつ保存性、潜像安定性に優れ、常に安定した高品質のプリントが得られ、特に高照度短時間露光がなされるデジタル露光において潜像安定性に優れるハロゲン化銀乳剤、ハロゲン化銀写真感光材料及び画像形成方法を提供することにある。
【００１９】
【課題を解決するための手段】
本発明者らは、上記課題を鑑みて鋭意研究を重ねた結果、本発明に関わる化合物を高塩化銀含有率の特定のハロゲン化銀粒子のハロゲン化銀粒子内部形成時に適用することにより、本発明の目的が達成されることを見いだした。
【００２０】
本発明の上記目的は、以下の構成により達成された。
（１）  塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が前記一般式（１）で表されることを特徴とするハロゲン化銀乳剤。
【００２１】
（２）  塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が前記一般式（２）で表されることを特徴とするハロゲン化銀乳剤。
【００２２】
（３）  塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が前記一般式（３）で表されることを特徴とするハロゲン化銀乳剤。
【００２３】
（４）  塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が前記一般式（４）で表されることを特徴とするハロゲン化銀乳剤。
【００２４】
（５）  塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が前記一般式（５）で表されることを特徴とするハロゲン化銀乳剤。
【００２５】
（６）  塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が前記一般式（６）〜（８）のいずれかで表されることを特徴とするハロゲン化銀乳剤。
【００２６】
（７）  塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつポリスルフィド化合物の少なくとも１種類の存在下でハロゲン化銀粒子内部形成が行われるハロゲン化銀乳剤において、該ポリスルフィド化合物が前記一般式（９）で表されることを特徴とするハロゲン化銀乳剤。
【００２７】
（８）  前記一般式（６）〜（８）のいずれかで表されるポリスルフィド化合物が、前記一般式（１０）で表される化合物であることを特徴とする（７）記載のハロゲン化銀乳剤。
【００２８】
（９）  塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有するハロゲン化銀粒子を含有し、かつメルカプト化合物の少なくとも１種類の存在下でハロゲン化銀粒子内部形成が行われるハロゲン化銀乳剤において、該メルカプト化合物が前記一般式（１１）〜（１３）のいずれかで表されることを特徴とするハロゲン化銀乳剤。
【００２９】
（１０）  塩化銀含有率が９０モル％以上であって、かつ沃化銀含有率が０〜２．０モル％であり、かつ臭化銀含有率が０．０２〜５．０モル％であり、かつ１種類以上のイリジウム化合物を含む２種類以上の８族金属化合物をハロゲン化銀粒子内部に含有し、かつメルカプト化合物の少なくとも１種類の存在下でハロゲン化銀粒子内部形成が行われるハロゲン化銀乳剤において、該メルカプト化合物が前記一般式（１４）で表されることを特徴とするハロゲン化銀乳剤。
【００３０】
（１１）  前記一般式（１）〜（１０）で表されるポリスルフィド化合物の還元電位が−１．３〜−０．４Ｖ（ｖｓＳＣＥ）であることを特徴とする（１）〜（８）のいずれか１項記載のハロゲン化銀乳剤。
【００３１】
（１２）  前記一般式（１１）〜（１４）で表されるメルカプト化合物が二量化して生成したものに相当するジスルフィド化合物の還元電位が−１．３〜−０．４Ｖ（ｖｓＳＣＥ）であることを特徴とする（９）または（１０）記載のハロゲン化銀乳剤。
【００３２】
（１３）  ハロゲン化銀粒子内部に含有するイリジウム化合物の少なくとも１種類が、水配位子及び／または有機配位子を１つ以上有するイリジウム錯体であることを特徴とする（１）〜（１２）のいずれか１項記載のハロゲン化銀乳剤。
【００３３】
（１４）  ハロゲン化銀粒子内部に前記一般式（Ｓ）で表される化合物を含有することを特徴とする（１）〜（１３）のいずれか１項記載のハロゲン化銀乳剤。
【００３４】
（１５）  支持体上に少なくとも１層の画像形成層を有するハロゲン化銀写真感光材料において、該画像形成層の少なくとも１層に（１）〜（１４）のいずれか１項に記載のハロゲン化銀乳剤を含有することを特徴とするハロゲン化銀写真感光材料。
【００３５】
（１６）  前記（１５）に記載のハロゲン化銀写真感光材料を走査露光した後、発色現像処理することを特徴とする画像形成方法。
【００３６】
以下、本発明を詳細に説明する。
本発明に係わるハロゲン化銀乳剤中のハロゲン化銀粒子は塩化銀含有率が９０モル％以上であるが、塩化銀含有率が９５モル％以上であることが好ましく、９７モル％以上であることがさらに好ましい。
【００３７】
本発明に係わるハロゲン化銀粒子は沃化銀含有率が０〜２．０モル％であることを特徴とし、該沃化銀含有率は０．０１〜１．０モル％であることが好ましく、０．０２〜０．５モル％であることがさらに好ましい。
【００３８】
本発明に係わるハロゲン化銀粒子は粒子内部に少なくとも１つの沃化銀局在層を有することが好ましい。本発明において粒子内部とは、ハロゲン化銀粒子において粒子表面をのぞいたハロゲン化銀相をいう。本発明において沃化銀局在層とは、本発明に係わるハロゲン化銀粒子の平均沃化銀含有率の２倍以上の沃化銀含有率の沃化銀を含むハロゲン化銀層であり、ハロゲン化銀粒子の平均沃化銀含有率の３倍以上の沃化銀含有率の沃化銀を含むことが好ましく、５倍以上の沃化銀含有率の沃化銀を含むことが好ましい。
【００３９】
本発明において上記沃化銀局在層の位置は粒子中心からハロゲン化銀体積で６０％以上外側に存在することが好ましく、７０％以上外側であることがさらに好ましく、８０％以上外側であることが最も好ましい。
【００４０】
本発明において沃化銀局在層を２層以上導入することも好ましく、その場合は、主層を上記の条件で導入し最大ヨウ化物濃度未満である層（以下副層）の少なくとも一つを主層よりもさらに粒子表面近くに導入することが好ましい。主層および副層のＩ濃度は目的に応じて任意に選択することが出来る。潜像安定性の観点からは、主層は可能な限り高濃度が好ましく、副層は主層よりも低濃度であることが好ましい。またハロゲン化銀粒子の頂点や稜線、ハロゲン化銀粒子最表層に沃化銀局在層を有する形態も好ましく用いることができる。また、ハロゲン化銀粒子の頂点近傍や稜線、ハロゲン化銀粒子最表層に沃化銀が局在うる形態も好ましく用いることができる。
【００４１】
沃化銀局在層を導入する方法としては種々の沃度化合物を使用することが出来る。例えば、ヨウ化カリウム水溶液のようなヨウ化物塩水溶液を用いる方法、“無機化合物・錯体辞典”中原勝儼著，講談社９４４頁等記載のポリヨウ化物を用いる方法、特開平２−６８５３８号等に開示されているヨウ化銀を含むハロゲン化銀微粒子あるいはヨウ化物イオン放出剤を用いる方法である。迅速処理適性、処理安定性の観点からは、好ましくは、ヨウ化カリウム、Ｉ２以上のポリヨウ化物、さらに好ましくは、Ｉ４以上のポリヨウ化物である。沃化銀局在層の沃化銀含有率はこれら沃化物を含む添加液の濃度及び量で任意に調整することができる。
【００４２】
本発明に係わるハロゲン化銀乳剤中のハロゲン化銀粒子は臭化銀含有率が０．０２〜５．０モル％であることを特徴とし、臭化銀含有率が０．０３〜３．０％であることが好ましく、０．０５〜２．０モル％であることがさらに好ましい。
【００４３】
本発明に係わるハロゲン化銀粒子は臭化銀を含有するハロゲン化銀相がハロゲン化銀粒子体積の５０〜１００％を占めることが好ましく、７０〜１００％であることがさらに好ましい。
【００４４】
本発明に係るハロゲン化銀乳剤においては臭化銀を高濃度に含有する部分を有するハロゲン化銀乳剤も好ましく用いられる。この場合、高濃度に臭化銀を含有する部分は、ハロゲン化銀乳剤粒子にエピタキシー接合していても、いわゆるコア・シェル乳剤であってもよいし、完全な層を形成せず単に部分的に組成の異なる領域が存在するだけであってもよい。また、組成は連続的に変化してもよいし不連続に変化してもよいが、頂点近傍に臭化銀局在層を有することが好ましい。
【００４５】
本発明において臭化銀局在層とは、本発明に係わるハロゲン化銀粒子の平均臭化銀含有率の２倍以上の臭化銀含有率の臭化銀を含むハロゲン化銀層であり、ハロゲン化銀粒子の平均臭化銀含有率の３倍以上の臭化銀含有率の臭化銀を含むことが好ましく、５倍以上の臭化銀含有率臭化銀を含むことがさらに好ましい。
【００４６】
該臭化銀局在層中には後記の８族金属化合物を含有することが好ましい。用いられる８族金属化合物はイリジウム錯体であることが好ましい。
【００４７】
本発明に関わるハロゲン化銀乳剤においては、ハロゲン化銀粒子が１種類以上のイリジウム化合物を含む２種類以上の８族金属化合物をハロゲン化銀粒子内部に含有することを特徴とする。本発明においては２種類以上のイリジウム化合物を含有することがさらに好ましく、該イリジウム化合物の１種類以上は配位子の少なくとも１つが水配位子及び／または下記の有機配位子であることがより好ましい。
【００４８】
本発明に関わるハロゲン化銀乳剤においては、ハロゲン化銀粒子が３種類以上の８族金属化合物をハロゲン化銀粒子内部に含有することがさらに好ましく、４種類以上の８族金属化合物をハロゲン化銀粒子内部に含有することがより好ましい。
【００４９】
本発明に関わるハロゲン化銀乳剤においては、イリジウム化合物以外に少なくとも１種類の８族金属シアノ錯体を含有することが好ましい。
【００５０】
本発明において用いられる８族金属化合物は鉄、イリジウム、ロジウム、オスミウム、ルテニウム、コバルト、白金の金属化合物であることが好ましく、金属原子、イオン、その錯体及びこれらを含む塩（錯塩を含む）、その他これらを含む化合物等から選ぶことができるが、金属錯体から選択することが好ましい。
【００５１】
金属錯体から選択する場合、６配位錯体、５配位錯体、４配位錯体、２配位錯体が好ましく、６配位錯体、４配位錯体がより好ましい。
【００５２】
錯体を構成する配位子は、カルボニル配位子、フルミネート配位子、チオシアネート配位子、ニトロシル配位子、チオニトロシル配位子、シアノ配位子、水配位子、ハロゲン配位子、あるいはアンモニア、水酸化物、亜硝酸、亜硫酸、過酸化物の配位子及び有機配位子等、任意のものを用いることができるが、ニトロシル配位子、チオニトロシル配位子、シアノ配位子、水配位子、ハロゲン配位子及び有機配位子から選ばれる１つ以上の配位子を含有することが好ましい。
【００５３】
本発明において有機配位子とは、１つ以上のＨ−Ｃ、Ｃ−ＣあるいはＣ−Ｎ−Ｈ結合を含み、金属イオンに配位可能な化合物をいう。本発明に用いられる有機配位子は、ピリジン、ピラジン、ピリミジン、ピラン、ピリダジン、イミダゾール、チアゾール、イソチアゾール、トリアゾール、ピラゾール、フラン、フラザン、オキサゾール、イソオキサゾール、チオフェン、フェナントロリン、ビピリジン、エチレンジアミンから選ばれる化合物、イオン、あるいはこれらの化合物に置換基を導入した化合物であることが好ましい。
【００５４】
本発明においては、下記一般式（Ａ）で表される化合物の少なくとも１種類以上を含有することが好ましい。
【００５５】
一般式（Ａ）  Ｒｎ［ＭＸｍＹ６−ｍ］
式中、Ｍは周期表８族元素から選択される金属を表し、鉄、コバルト、ルテニウム、イリジウム、ロジウム、オスミウム、白金であり、鉄、ルテニウム、ロジウム、イリジウム、オスミウムであることがより好ましい。Ｒはアルカリ金属を表し好ましくはセシウム、ナトリウムまたはカリウムである。ｍは０〜６、ｎは０〜４の整数を表す。Ｘ及びＹは配位子を表し、カルボニル配位子、フルミネート配位子、チオシアネート配位子、ニトロシル配位子、チオニトロシル配位子、シアノ配位子、水配位子、ハロゲン配位子、あるいはアンモニア、水酸化物、亜硝酸、亜硫酸、過酸化物の配位子及び有機配位子を表す。
【００５６】
以下に本発明において用いられる８族金属化合物、８族金属錯体の具体例を挙げるが、本発明はこれらに限定されない。また、カウンターカチオンはカリウムイオン、カルシウムイオン、ナトリウムイオン、アンモニウムイオン等、任意のものを用いることができる。また、金属錯体が陽イオンである場合に、対陰イオンとして、硝酸イオン、ハロゲンイオン、過塩素酸イオン等、当業界で公知のものを用いることができる。
【００５７】
Ａ−１：Ｋ２［ＩｒＣｌ６］、
Ａ−２：Ｋ３［ＩｒＣｌ６］、
Ａ−３：Ｋ２［Ｉｒ（ＣＮ）６］、
Ａ−４：Ｋ３［Ｉｒ（ＣＮ）６］、
Ａ−５：Ｋ２［Ｉｒ（ＮＯ）Ｃｌ５］、
Ａ−６：Ｋ３［Ｉｒ（ＮＯ）Ｃｌ５］、
Ａ−７：Ｋ２［ＩｒＢｒ６］、
Ａ−８：Ｋ３［ＩｒＢｒ６］、
Ａ−９：Ｎａ２［ＩｒＢｒ６］、
Ａ−１０：Ｎａ３［ＩｒＢｒ６］、
Ａ−１１：Ｋ２［ＩｒＢｒ４Ｃｌ２］、
Ａ−１２：Ｋ３［ＩｒＢｒ４Ｃｌ２］、
Ａ−１３：Ｋ２［ＩｒＢｒ３Ｃｌ３］、
Ａ−１４：Ｋ３［ＩｒＢｒ３Ｃｌ３］、
Ａ−１５：Ｋ２［ＩｒＢｒ５Ｃｌ］、
Ａ−１６：Ｋ３［ＩｒＢｒ５Ｃｌ］、
Ａ−１７：Ｋ２［ＩｒＢｒ５Ｉ］、
Ａ−１８：Ｋ３［ＩｒＢｒ５Ｉ］、
Ａ−１９：Ｋ［ＩｒＢｒ５（Ｈ２Ｏ）］、
Ａ−２０：Ｋ［ＩｒＢｒ４（Ｈ２Ｏ）２］、
Ａ−２１：Ｋ２［ＩｒＢｒ５（Ｈ２Ｏ）］、
Ａ−２２：Ｋ３［ＩｒＢｒ５（Ｈ２Ｏ）］、
Ａ−２３：Ｋ４［ＩｒＢｒ５（Ｈ２Ｏ）］、
Ａ−２４：Ｋ［ＩｒＣｌ５（Ｈ２Ｏ）］、
Ａ−２５：Ｋ［ＩｒＣｌ４（Ｈ２Ｏ）２］、
Ａ−２６：Ｋ２［ＩｒＣｌ５（Ｈ２Ｏ）］、
Ａ−２７：Ｋ３［ＩｒＣｌ５（Ｈ２Ｏ）］、
Ａ−２８：Ｋ４［ＩｒＣｌ５（Ｈ２Ｏ）］、
Ａ−２９：Ｋ４［ＩｒＣｌ６］、
Ａ−３０：Ｋ２［Ｉｒ（ＣＮ）５（Ｈ２Ｏ）］、
Ａ−３１：Ｋ３［Ｉｒ（ＣＮ）５（Ｈ２Ｏ）］、
Ａ−３２：Ｋ４［Ｉｒ（ｔｈｉａ）Ｃｌ５］、
Ａ−３３：Ｋ４［Ｉｒ（ｉｍ）Ｃｌ５］
Ｂ−１：Ｋ２［ＲｕＣｌ６］、
Ｂ−２：Ｋ２［ＰｔＣｌ６］、
Ｂ−３：Ｋ２［Ｐｔ（ＳＣＮ）４］、
Ｂ−４：Ｋ２［ＮｉＣｌ４］、
Ｂ−５：Ｋ２［ＰｄＣｌ６］、
Ｂ−６：Ｋ３［ＲｈＣｌ６］、
Ｂ−７：Ｋ２［ＯｓＣｌ６］、
Ｂ−８：Ｋ２［ＲｅＣｌ６］、
Ｂ−９：Ｋ３［ＲｈＢｒ６］、
Ｂ−１０：Ｋ３［Ｍｏ（ＯＣＮ）６］、
Ｂ−１１：Ｋ３［Ｒｅ（ＣＮＯ）６］、
Ｂ−１２：Ｋ４［Ｒｕ（ＣＮＯ）６］、
Ｂ−１３：Ｋ４［Ｆｅ（ＣＮＯ）６］、
Ｂ−１４：Ｋ２［Ｐｔ（ＣＮＯ）４］、
Ｂ−１５：Ｋ３［Ｃｏ（ＮＨ３）６］、
Ｂ−１６：Ｋ５［Ｃｏ２（ＣＮＯ）１１］、
Ｂ−１７：Ｋ３［Ｒｅ（ＣＮＯ）６］、
Ｂ−１８：Ｋ４［Ｏｓ（ＣＮＯ）６］、
Ｂ−１９：Ｃｓ２［Ｏｓ（ＮＯ）Ｃｌ５］、
Ｂ−２０：Ｋ２［Ｒｕ（ＮＯ）Ｃｌ５］、
Ｂ−２１：Ｋ２［Ｒｕ（ＣＯ）Ｃｌ５］、
Ｂ−２２：Ｃｓ２［Ｏｓ（ＣＯ）Ｃｌ５］、
Ｂ−２３：Ｋ２［Ｆｅ（ＮＯ）Ｃｌ５］、
Ｂ−２４：Ｋ２［Ｒｕ（ＮＯ）Ｂｒ５］、
Ｂ−２５：Ｋ２［Ｒｕ（ＮＯ）Ｉ５］、
Ｂ−２６：Ｋ２［Ｒｅ（ＮＯ）Ｂｒ５］、
Ｂ−２７：Ｋ２［Ｒｅ（ＮＯ）Ｃｌ５］、
Ｂ−２８：Ｋ２［Ｒｕ（ＮＳ）Ｃｌ５］、
Ｂ−２９：Ｋ２［Ｏｓ（ＮＳ）Ｂｒ５］、
Ｂ−３０：Ｋ２［Ｒｕ（ＮＳ）Ｂｒ５］、
Ｂ−３１：Ｋ２［Ｒｕ（ＮＳ）（ＳＣＮ）５］、
Ｂ−３２：Ｋ４［Ｆｅ（ＣＮ）６］、
Ｂ−３３：Ｋ３［Ｆｅ（ＣＮ）６］、
Ｂ−３４：Ｋ４［Ｒｕ（ＣＮ）６］、
Ｂ−３５：Ｋ２［ＲｕＢｒ（ＣＮ）５］、
Ｂ−３６：Ｋ４［Ｏｓ（ＣＮ）６］、
Ｂ−３７：Ｋ２［Ｏｓ（ＮＳ）（ＣＮ）５］、
Ｂ−３８：Ｋ４［Ｒｅ（ＣＮ）６］、
Ｂ−３９：Ｋ２［ＲｅＣｌ（ＣＮ）５］
その他、特開平５−３４１４２６号記載の金属化合物も好ましく用いることができる。
【００５８】
また、下記のＩｒ錯体も好ましく用いることができる。
Ｃ−１：［Ｉｒ（ｂｉｐｙ）Ｃｌ４］−、
Ｃ−２：［Ｉｒ（ｂｉｐｙ）３］２＋、
Ｃ−３：［Ｉｒ（ｐｙ）６］２＋、
Ｃ−４：［Ｉｒ（ｐｈｅｎ）３］２＋、
Ｃ−５：［ＩｒＣｌ２（ｂｉｐｙ）２］０、
Ｃ−６：［Ｉｒ（ｔｈｉａ）６］２＋、
Ｃ−７：［Ｉｒ（ｐｈｅｎ）（ｂｉｐｙ）３］２＋、
Ｃ−８：［Ｉｒ（ｉｍ）６］２＋、
Ｃ−９：［Ｉｒ（ＮＣＳ）２（ｂｉｐｙ）２］０、
Ｃ−１０：［Ｉｒ（ＣＮ）２（ｂｉｐｙ）２］０、
Ｃ−１１：［ＩｒＣｌ２（ｂｉｐｙ）３］０、
Ｃ−１２：［ＩｒＣｌ２（ｂｉｐｙ）２］０、
Ｃ−１３：［Ｉｒ（ｐｈｅｎ）（ｂｉｐｙ）２］２＋、
Ｃ−１４：［Ｉｒ（ＮＣＳ）２（ｂｉｐｙ）２］０、
Ｃ−１５：［Ｉｒ（ＮＣＳ）２（ｂｉｐｙ）２］０、
Ｃ−１６：［Ｉｒ（ｂｉｐｙ）２（Ｈ２Ｏ）（ｂｉｐｙ′）］２＋、
Ｃ−１７：［Ｉｒ（ｂｉｐｙ）２（ＯＨ）（ｂｉｐｙ′）］＋、
Ｃ−１８：［Ｉｒ（ｂｉｐｙ）Ｃｌ４］２−、
Ｃ−１９：［Ｉｒ（ｂｉｐｙ）３］３＋、
Ｃ−２０：［Ｉｒ（ｐｙ）６］３＋、
Ｃ−２１：［Ｉｒ（ｐｈｅｎ）３］３＋、
Ｃ−２２：［ＩｒＣｌ２（ｂｉｐｙ）２］＋、
Ｃ−２３：［Ｉｒ（ｔｈｉａ）６］３＋、
Ｃ−２４：［Ｉｒ（ｐｈｅｎ）（ｂｉｐｙ）３］３＋、
Ｃ−２５：［Ｉｒ（ｉｍ）６］３＋、
Ｃ−２６：［Ｉｒ（ＮＣＳ）２（ｂｉｐｙ）２］＋、
Ｃ−２７：［Ｉｒ（ＣＮ）２（ｂｉｐｙ）２］＋、
Ｃ−２８：［ＩｒＣｌ２（ｂｉｐｙ）３］＋、
Ｃ−２９：［ＩｒＣｌ２（ｂｉｐｙ）２］＋、
Ｃ−３０：［Ｉｒ（ｐｈｅｎ）（ｂｉｐｙ）２］３＋、
Ｃ−３１：［Ｉｒ（ＮＣＳ）２（ｂｉｐｙ）２］＋、
Ｃ−３２：［Ｉｒ（ＮＣＳ）２（ｂｉｐｙ）２］＋、
Ｃ−３３：［Ｉｒ（ｂｉｐｙ）２（Ｈ２Ｏ）（ｂｉｐｙ′）］３＋、
Ｃ−３４：［Ｉｒ（ｂｉｐｙ）２（ＯＨ）（ｂｉｐｙ′）］２＋
尚、ｂｉｐｙ＝ビピリジン二座配位子、ｂｉｐｙ′＝ビピリジン単座配位子、ｐｈｅｎ＝フェナントロリン、ｐｙ＝ピリジン、ｔｈｉａ＝チアゾール、ｉｍ＝イミダゾールを表す。
【００５９】
その他、特開平５−３４１４２６号記載のビピリジン錯体も好ましく用いることができる。
【００６０】
本発明において、８族金属化合物を含有させるには、ハロゲン化銀粒子の物理熟成中にドーピングを行ってもよいし、ハロゲン化銀粒子の形成過程（一般に、水溶性銀塩及び水溶性ハロゲン化アルカリの添加中）にドーピングを行ってもよいし、またハロゲン化銀粒子形成を一時止めた状態でドーピングを施しその後更に粒子形成を継続してもよく、８族金属化合物の存在下で核形成や物理熟成、粒子形成を行うことにより実施できる。
【００６１】
本発明で用いられる８族金属化合物の濃度としては、一般的にハロゲン化銀１モルあたり１×１０−９モル以上１×１０−２モル以下の範囲が適当であり、より好ましくは１×１０−９モル以上１×１０−３モル以下の範囲であり、２×１０−９〜１×１０−４モルの範囲が特に好ましい。
【００６２】
本発明において、ハロゲン化銀粒子に８族金属化合物を含有させるには、それらを直接乳剤中に分散してもよいし、或いは水、メタノール、エタノール等の単独もしくは混合溶媒に溶解したものを添加してもよく、当業界で一般に添加剤をハロゲン化銀乳剤に加える方法を適用することができる。また、８族金属化合物をハロゲン化銀微粒子とともにハロゲン化銀乳剤に加えることができ、ハロゲン化銀粒子形成中に８族金属化合物を含有するハロゲン化銀微粒子を添加することができる。
【００６３】
上記ハロゲン化銀乳剤中のハロゲン化銀粒子形成中に８族金属化合物を含有するハロゲン化銀微粒子を添加する製造方法に関しては、特開平１１−２１２２０１号及び特開２０００−８９４０３号記載の方法を参照することができる。
【００６４】
次いで、本発明に係る一般式（１）〜（１０）で表されるポリスルフィド化合物の詳細について説明する。
【００６５】
本発明に係る一般式（１）で表される化合物において、Ａは−Ｏ−、−Ｓ−、＝Ｎ−、−ＮＲ３１−または−ＳＯ２−を少なくとも一つ含む５員または６員環のヘテロ環を形成するのに必要な原子団を表わす。Ｒ３１は、水素原子または置換基〔例えば、アルキル基（例えば、メチル、エチル、イソプロピル、ヒドロキシエチル、ステアリル、ドデシル、エイコシル、ドコシル、オレイル等の各基）、シクロアルキル基（例えば、シクロプロピル、シクロヘキシル等の各基）、アリール基（例えば、フェニル、ｐ−テトラデカニルオキシフェニル、ｏ−オクタデカニルアミノフェニル、ナフチル、ヒドロキシフェニル等の各基）等〕を表す。
【００６６】
本発明に係る一般式（２）で表される化合物において、Ｘ１は−ＮＲ２１−または−Ｏ−、Ｘ２、Ｘ３、Ｘ４は各々＝ＣＲ２２−、＝Ｎ−を表わし、Ｒ２１、Ｒ２２は共に水素原子または置換基を表し、置換基としては、前記Ｒ３１と同様の基を挙げることができる。Ｘ１、Ｘ２、Ｘ３、Ｘ４は、共に縮合環を形成してもよい。但し、Ｘ１、Ｘ２、Ｘ３、Ｘ４が同時に＝Ｎ−であることはない。
【００６７】
本発明に係る一般式（３）で表される化合物において、Ｙ１〜Ｙ５は各々＝Ｎ−、＝ＣＲ３１−を表わし、これらのうち少なくとも１つは＝Ｎ−を表わし、Ｒ３１は前記一般式（１）におけるＲ３１と同義である。但し、Ｙ１、Ｙ３、Ｙ５のいずれか一つだけが＝Ｎ−であることはない。
【００６８】
本発明の一般式（４）に関わる化合物においては、Ｑは−Ｏ−、−Ｓ−、−ＮＲ３１−、−ＳＯ２−を少なくとも一つ含む５員または６員環の飽和ヘテロ環を形成するのに必要な原子団を表わす。Ｒ３１は前記一般式（１）におけるＲ３１と同義である。
【００６９】
本発明に係る一般式（５）で表される化合物において、Ｇは酸素原子、硫黄原子を表わし、Ｗは−Ｓ−Ｓ−Ｃ（＝Ｇ）−と共に５員または６員環を形成するのに必要な原子団を表わす。それらは置換基を有しても良い。更に、置換基はＷとともに環を形成していてもよい。環としては、例えば、アリール基（例えば、フェニル、ｐ−テトラデカニルオキシフェニル、ｏ−オクタデカニルアミノフェニル、ナフチル、ヒドロキシフェニル等の各基）、ヘテロ環（例えば、ピリジン、ピラジン等の各基）等を表わし、置換基としては、例えば、アルキル基（例えば、メチル、エチル、イソプロピル、ヒドロキシエチル、ステアリル、ドデシル、エイコシル、ドコシル、オレイル等の各基）、シクロアルキル基（例えば、シクロプロピル、シクロヘキシル等の各基）、ヒドロキシ基、カルボキシ基、ニトロ基、トリフルオロメチル基、アミド基（例えば、アセトアミド、ベンズアミド等の各基）、カルバモイル基（例えば、メチルカルバモイル、ブチルカルバモイル、フェニルカルバモイル等の各基）、アルキルオキシカルボニル基（例えば、エチルオキシカルボニル、イソプロピルオキシカルボニル等の各基）、アリールオキシカルボニル基（例えば、フェニルオキシカルボニル基等）、カルボニルオキシ基（例えば、メチルカルボニルオキシ、プロピルカルボニルオキシ、フェニルカルボニルオキシ等の各基）、シアノ基、ハロゲン（塩素原子、臭素原子、ヨウ素原子、フッ素原子）、アルコキシ基（例えば、メトキシ、エトキシ、ブトキシ等の各基）、アリールオキシ基（例えば、フェノキシ基等）、スルホニル基（例えば、メタンスルホニル、ｐ−トルエンスルホニル等の各基）、スルホンアミド基（例えば、メタンスルホンアミド、ドデシルスルホンアミド、ｐ−トルエンスルホンアミド等の各基）、スルファモイル基（例えば、メチルスルファモイル、フェニルスルファモイル等の各基）、アミノ基、アルキルアミノ基（例えば、エチルアミノ、ジメチルアミノ、ヒドロキシアミノ等の各基）等を表わす。
【００７０】
本発明に係る一般式（６）で表される化合物において、Ｒ６１は置換基を表わし、置換基としては、例えば、アルキル基（例えば、メチル、エチル、イソプロピル、ヒドロキシエチル、ステアリル、ドデシル、エイコシル、ドコシル、オレイル等の各基）、シクロアルキル基（例えば、シクロプロピル、シクロヘキシル等の各基）、ヒドロキシ基、カルボキシ基、ニトロ基、トリフルオロメチル基、アミド基（例えば、アセトアミド、ベンズアミド等の各基）、カルバモイル基（例えば、メチルカルバモイル、ブチルカルバモイル、フェニルカルバモイル等の各基）、アルキルオキシカルボニル基（例えば、エチルオキシカルボニル、イソプロピルオキシカルボニル等の各基）、アリールオキシカルボニル基（例えば、フェニルオキシカルボニル基等）、カルボニルオキシ基（例えば、メチルカルボニルオキシ、プロピルカルボニルオキシ、フェニルカルボニルオキシ等の各基）、シアノ基、ハロゲン（塩素原子、臭素原子、ヨウ素原子、フッ素原子）、アルコキシ基（例えば、メトキシ、エトキシ、ブトキシ等の各基）、アリールオキシ基（例えば、フェノキシ基等）、スルホニル基（例えば、メタンスルホニル、ｐ−トルエンスルホニル等の各基）、スルホンアミド基（例えば、メタンスルホンアミド、ドデシルスルホンアミド、ｐ−トルエンスルホンアミド等の各基）、スルファモイル基（例えば、メチルスルファモイル、フェニルスルファモイル等の各基）、アミノ基、アルキルアミノ基（例えば、エチルアミノ、ジメチルアミノ、ヒドロキシアミノ等の各基）等を表わす。
【００７１】
ｍ６が２以上の時、Ｒ６１は各々は異なる基でもよく、互いに結合して縮合環を形成することができる。
【００７２】
本発明に係る一般式（７）で表される化合物において、Ｒ７１は前記一般式（６）のＲ６１と同義であり、本発明に係る一般式（８）で表される化合物において、Ｒ８１は前記一般式（６）のＲ６１と同義であり、本発明に係る一般式（９）で表される化合物において、Ｒ９１は前記一般式（６）のＲ６１と同義である。
【００７３】
本発明に係る一般式（１０）で表される化合物において、Ｒａ、Ｒｂは各々電子吸引基を表し、例えば、カルボキシ基、ニトロ基、トリフルオロメチル基、カルバモイル基（例えば、メチルカルバモイル、ブチルカルバモイル、フェニルカルバモイル等の各基）、アルキルオキシカルボニル基（例えば、エチルオキシカルボニル、イソプロピルオキシカルボニル等の各基）、アリールオキシカルボニル基（フェニルオキシカルボニル基等）、シアノ基、ハロゲン（塩素原子、臭素原子、ヨウ素原子、フッ素原子）、スルホニル基（例えば、メタンスルホニル、ｐ−トルエンスルホニル等の各基）、スルファモイル基（例えば、メチルスルファモイル、フェニルスルファモイル等の各基）、カルボニルオキシ基（例えば、メチルカルボニルオキシ、プロピルカルボニルオキシ、フェニルカルボニルオキシ等の各基）、アルキルカルボニル基（例えば、メチルカルボニル、フェニルカルボニル等）等を挙げることができる。
【００７４】
次いで、本発明に係る一般式（１１）〜（１４）で表されるメルカプト化合物の詳細について説明する。
【００７５】
本発明に係る一般式（１１）で表される化合物において、Ｒ１１は前記一般式（６）のＲ６１と同義であり、本発明に係る一般式（１２）で表される化合物において、Ｒ１２は前記一般式（６）のＲ６１と同義であり、本発明に係る一般式（１３）で表される化合物において、Ｒ１３は前記一般式（６）のＲ６１と同義であり、また、本発明に係る一般式（１４）で表される化合物において、Ｒ１４は前記一般式（６）のＲ６１と同義である。
【００７６】
本発明に係る一般式（６）〜（９）で表されるポリスルフィド化合物において、Ｒ６１、Ｒ７１、Ｒ８１、Ｒ９１がハロゲン化銀への吸着促進基であってもよい。該ハロゲン化銀への吸着促進基としては、環状または鎖状のチオエーテルから誘導される基（例えば、ジメチルスルフィド、メチルエチルスルフィド、メチルフェニルスルフィド、チオクラウンエーテル類などから誘導される各基）、脂肪族メルカプタンから誘導される基（例えば、メチルメルカプタン、プロピルメルカプタンなどから誘導される各基）、芳香族メルカプタン（例えば、チオフェノール、チオナフトールなどから誘導される各基）、環状または鎖状のチオアミドから誘導される基、環状または鎖状のチオウレイドから誘導される基、ヘテロ環メルカプタンから誘導される基（−ＳＨ基が結合した炭素原子の隣が窒素原子の場合はこれと互変異性体の関係にある環状チオアミドと基と同義であり、この基の具体例は上に列挙したものと同じである）、イミド銀形成可能なアゾールから誘導される基、含窒素芳香族環４級塩から誘導される基（例えば、Ｎ−メチルピリジニウム塩、Ｎ−エチルキノリウム塩などから誘導される各基）などであり、好ましくはチオアミド、チオウレイド、芳香族メルカプタン、ヘテロ環メルカプタンまたは、イミド銀形成可能なアゾールから誘導された基であり、更に好ましくはヘテロ環メルカプタンまたはイミド銀形成可能なアゾールから誘導された基である。
【００７７】
ヘテロ環メルカプタンから誘導される基、イミド銀形成可能なアゾールから誘導される基の具体例としては、メルカプトテトラゾール、３−メルカプト−１，２，４−トリアゾール、２−メルカプト−１，３，４，−オキサジアゾール、２−メルカプト−１，３，４，−チアジアゾール、２−メルカプトイミダゾール、２−メルカプト−１，３−オキサゾール、２−メルカプト−１，３−チアゾール、２−メルカプトベンズイミダゾール、２−メルカプトベンズオキサゾール、２−メルカプトベンズチアゾール、２−メルカプトピリジン、２−メルカプトピリミジン、メルカプトトリアジンのようなヘテロ環メルカプタンから誘導される基、ベンゾトリアゾール、トリアゾール、テトラゾール、インダゾール、ベンズイミダゾール、イミダゾール、テトラザインデン、インダゾール、プリンのようなイミド銀形成可能なアゾールから誘導される基が挙げられ、これらの中で好ましいのはメルカプトテトラゾール、３−メルカプト−１，２，４−トリアゾール、２−メルカプト１，３，４−オキサジアゾール、２−メルカプト−１，３，４−チアジアゾール、２−メルカプトベンズイミダゾール、２−メルカプトベンズオキサゾール、２−メルカプトベンゾチアゾール、２−メルカプトピリミジン、メルカプトトリアジン、ベンゾトリアゾール、トリアゾールから誘導される基であり、より好ましくはメルカプトテトラゾール、３−メルカプト−１，２，４−トリアゾール、２−メルカプト−１，３，４−チアジアゾール、２−メルカプトベンズイミダゾール、２−メルカプトベンゾチアゾール、ベンゾトリアゾール、テトラゾールから誘導される基であり、更に好ましくはメルカプトテトラゾール、２−メルカプト−１，３，４−チアジアゾール、ベンゾトリアゾールから誘導される基である。
【００７８】
以下、本発明に係る前記一般式（１）〜（１４）で表される化合物の具体例を示すが、本発明の化合物はこれらに限定されるものではない。
【００７９】
【化１２】
2004309760.tif 000002
【００８０】
【化１３】
2004309760.tif 000003
【００８１】
【化１４】
2004309760.tif 000004
【００８２】
【化１５】
2004309760.tif 000005
【００８３】
【化１６】
2004309760.tif 000006
【００８４】
【化１７】
2004309760.tif 000007
【００８５】
【化１８】
2004309760.tif 000008
【００８６】
【化１９】
2004309760.tif 000009
【００８７】
【化２０】
2004309760.tif 000010
【００８８】
【化２１】
2004309760.tif 000011
【００８９】
【化２２】
2004309760.tif 000012
【００９０】
【化２３】
2004309760.tif 000013
【００９１】
【化２４】
2004309760.tif 000014
【００９２】
【化２５】
2004309760.tif 000015
【００９３】
【化２６】
2004309760.tif 000016
【００９４】
【化２７】
2004309760.tif 000017
【００９５】
【化２８】
2004309760.tif 000018
【００９６】
【化２９】
2004309760.tif 000019
【００９７】
【化３０】
2004309760.tif 000020
【００９８】
【化３１】
2004309760.tif 000021
【００９９】
前記一般式（６）〜（９）において、Ｒ６１、Ｒ７１、Ｒ８１、Ｒ９１がハロゲン化銀への吸着促進基である場合の化合物例を以下に示す。
【０１００】
【化３２】
2004309760.tif 000022
【０１０１】
【化３３】
2004309760.tif 000023
【０１０２】
本発明においては、前記一般式（１）〜（１０）で表されるポリスルフィド化合物の還元電位が、−１．３〜−０．４Ｖ（ｖｓＳＣＥ）であることが好ましく、−１．１〜−０．４Ｖ（ｖｓＳＣＥ）であることがより好ましく、−０．９〜−０．４Ｖ（ｖｓＳＣＥ）であることが更に好ましい。
【０１０３】
本発明においては、前記一般式（１１）〜（１４）で表されるメルカプト化合物が、二量化して生成したものに相当するジスルフィド化合物の還元電位が−１．３〜−０．４Ｖ（ｖｓＳＣＥ）であることが好ましく、−１．１〜−０．４Ｖ（ｖｓＳＣＥ）であることがより好ましく、−０．９〜−０．４Ｖ（ｖｓＳＣＥ）であることが更に好ましい。
【０１０４】
本発明において、還元電位の測定は種々の方法が可能であるが、位相弁別式第二高調波交流ポーラログラフィーで行うことが好ましく、より正確な値を求めることができる。なお、以上の位相弁別式第二高調波交流ポーラログラフィーによる電位の測定法は、ジャーナル・オブ・イメージング・サイエンス（Ｊｏｕｒｎａｌ  ｏｆ  Ｉｍａｇｉｎｇ  Ｓｃｉｅｎｃｅ）、第３０巻、第２７頁（１９８６年）に記載されている。該還元電位の値は、ＤＭＡＣ中のフェロセンの測定値を０．５８４とした時の相対値で示すものとする。
【０１０５】
本発明においては、前記一般式（１）〜（１０）で表されるポリスルフィド化合物及び前記一般式（１１）〜（１４）で表されるメルカプト化合物のいずれか少なくとも１種類の存在下で該ハロゲン化銀粒子の粒子内部形成が行われる。
【０１０６】
本発明において、ハロゲン化銀粒子の粒子内部形成とは、ハロゲン化銀粒子表面を除いたハロゲン化銀相の形成をいう。
【０１０７】
本発明において前記一般式（１）〜（１０）で表されるポリスルフィド化合物及び前記一般式（１１）〜（１４）で表されるメルカプト化合物のいずれか少なくとも１種類の存在下で該ハロゲン化銀粒子の粒子内部形成を行う場合、該化合物の添加はハロゲン化銀粒子の核形成時、核からのハロゲン化銀粒子の結晶成長時の任意の時点で行うことができ、ハロゲン化銀粒子を結晶成長させながら、あるいは結晶成長を中断して行うことができる。該化合物を水溶液その他の溶液で添加してもよく、ハロゲン化物やゼラチンその他の写真要添加剤を含む水溶液あるいはハロゲン化銀微粒子とともに添加してもよい。該化合物は予めハロゲン化銀粒子の核形成あるいは結晶成長が行われる保護コロイド溶液中に存在させておいてもよく、瞬時に添加することもでき、関数添加あるいは連続添加をしてもよいが、ハロゲン化銀粒子成長がハロゲン化銀粒子体積で８０％終了以前に添加されることが好ましい。ハロゲン化銀粒子の粒子内部形成時において、該化合物の添加を複数回実施することおよび／またはハロゲン化銀粒子の粒子内部形成時において、該化合物の添加を関数添加あるいは連続添加で実施することが好ましい。
【０１０８】
本発明に係わるハロゲン化銀粒子に対して化学増感あるいは分光増感を実施する場合、分光増感剤及び化学増感剤の添加前に本発明に関わる前記一般式（１）〜（１０）で表されるポリスルフィド化合物及び前記一般式（１１）〜（１４）で表されるメルカプト化合物のいずれか少なくとも１種類の存在下で該ハロゲン化銀粒子の粒子内部形成が行われることが好ましい。
【０１０９】
本発明に関わるハロゲン化銀乳剤はハロゲン化銀粒子内部にさらに前記一般式（Ｓ）で表される化合物を含有することが好ましい。
【０１１０】
一般式（Ｓ）において、Ｑで表される５員複素環としては、例えば、イミダゾール環、テトラゾール環、チアゾール環、オキサゾール環、セレナゾール環、ベンゾイミダゾール環、ナフトイミダゾール環、ベンゾチアゾール環、ナフトチアゾール環、ベンゾセレナゾール環、ナフトセレナゾール環、ベンゾオキサゾール環などが挙げられ、Ｑで表される６員複素環としては、ピリジン環、ピリミジン環、キノリン環等が挙げられ、これらの５員もしくは６員の複素環は置換基を有するものも含む。
【０１１１】
一般式（Ｓ）において、Ｍで表されるアルカリ金属原子としては、ナトリウム原子、カリウム原子等が挙げられる。
【０１１２】
前記一般式（Ｓ）で表される化合物は下記一般式（Ｓ−２）で表される化合物であることが好ましい。
【０１１３】
【化３４】
2004309760.tif 000024
【０１１４】
式中、Ａｒは、下記で表される基を表し、
【０１１５】
【化３５】
2004309760.tif 000025
【０１１６】
Ｒ２はアルキル基、アルコキシ基、カルボキシル基もしくはその塩、スルホ基もしくはその塩、ヒドロキシル基、アミノ基、アシルアミノ基、カルバモイル基又はスルホンアミド基を表す。ｎは０〜２の整数を表す。Ｍは、一般式（Ｓ）におけるＭと同義である。
【０１１７】
一般式（Ｓ−２）において、Ｒ２が表すアルキル基としては例えばメチル基、エチル基、ブチル基等が挙げられ、アルコキシ基としては例えばメトキシ基、エトキシ基等が挙げられ、カルボキシル基もしくはスルホ基の塩としては例えばナトリウム塩、アンモニウム塩等が挙げられる。
【０１１８】
一般式（Ｓ−２）において、Ｒ２が表すアシルアミノ基としては例えばメチルカルボニルアミノ基、ベンゾイルアミノ基等が挙げられ、カルバモイル基としては例えばエチルカルバモイル基、フェニルカルバモイル基等が挙げられ、スルホンアミド基としては例えばメチルスルホアミド基、フェニルスルホアミド基等が挙げられる。
【０１１９】
上記アルキル基、アルコキシ基、アリール基、アミノ基、アシルアミノ基、カルバモイル基、スルホンアミド基等はさらに置換基を有するものも含む。
【０１２０】
以下、一般式（Ｓ）によって表される化合物の具体例を示すが、本発明はこれらに限定されるものではない。
【０１２１】
【化３６】
2004309760.tif 000026
【０１２２】
前記一般式（Ｓ）で示される化合物は、例えば、特公昭４０−２８４９６号、特開昭５０−８９０３４号、ジャーナル・オブ・ケミカル・ソサイティ（Ｊ．Ｃｈｅｍ．Ｓｏｃ．）４９、１７４８（１９２７）、同４２３７（１９５２）、ジャーナル・オブ・オーガニック・ケミストリー（Ｊ．Ｏｒｇ．Ｃｈｅｍ．）３９、２４６９（１９６５）、米国特許第２，８２４，００１号、ジャーナル・オブ・ケミカル・ソサイティ、１７２３（１９５１）、特開昭５６−１１１８４６号、米国特許第１，２７５，７０１号、米国特許第３，２６６，８９７号、同第２，４０３，９２７号等に記載の化合物を包含し、合成法もこれらの文献に記載の方法に準じて合成することができる。
【０１２３】
本発明に係る一般式（Ｓ）で表される化合物を、本発明に係るハロゲン化銀乳剤層に含有させるには、水もしくは水と任意に混和可能な有機溶媒（例えば、メタノール、エタノール等）に溶解したのち添加すればよい。一般式（Ｓ）で表される化合物は単独で用いてもよいし、一般式（Ｓ）で表される化合物以外の他の安定剤もしくは、カブリ抑制剤と組み合せて用いてもよい。
【０１２４】
本発明においてハロゲン化銀粒子内部とは、ハロゲン化銀粒子表面を除いたハロゲン化銀相をいう。
【０１２５】
本発明においてハロゲン化銀粒子内部における前記一般式（Ｓ）で表される化合物の含有量は１×１０−８〜１×１０−１モル／モルＡｇＸが好ましく、１×１０−７〜１×１０−２モル／モルＡｇＸがより好ましい。
【０１２６】
本発明に関わるハロゲン化銀粒子内部において、前記一般式（Ｓ）化合物の含有濃度が異なる領域は何相であっても良く、また所望の粒子が形成される限りにおいて、含有濃度に制限はないが、ハロゲン化銀粒子内部において前記一般式（Ｓ）化合物の含有濃度が異なる２相以上のハロゲン化銀相を有することが好ましく、ハロゲン化銀粒子内部において前記一般式（Ｓ）化合物の含有濃度が最大であるハロゲン化銀相の外側に前記一般式（Ｓ）化合物の含有濃度が最大であるハロゲン化銀相よりも前記一般式（Ｓ）化合物の含有濃度が小さいハロゲン化銀相を有することがさらに好ましい。例えば、ハロゲン化銀粒子内部において、その最も表面側領域（シェル部）の前記一般式（Ｓ）化合物の含有濃度が、それより内側領域（コア部）における前記一般式（Ｓ）化合物の含有濃度未満である形態も好ましく用いられる。ここでシェル部とは、粒子成長による粒子形成における最終的な領域で、粒子の表面を含む最も粒子の外側の領域を示す。
【０１２７】
本発明のハロゲン化銀乳剤のシェル部に含有される前記一般式（Ｓ）化合物の平均濃度は、ハロゲン化銀１モルあたり１．５×１０−４モル未満であることが好ましい。シェル部におけるに前記一般式（Ｓ）化合物の含有濃度は、０でも良く、好ましくはハロゲン化銀１モルあたり０．１〜１×１０−４モルであり、より好ましくはハロゲン化銀１モルあたり０．１〜０．５×１０−４モルである。
【０１２８】
コア部に含有される前記一般式（Ｓ）化合物の濃度は、シェル部に含有される濃度よりも大きい限りにおいて制限はないが、ハロゲン化銀１モルあたり０．５〜３×１０−４モルであることが好ましい。
【０１２９】
また、前記一般式（Ｓ）化合物は複数の化合物を組み合わせて添加しても良いし、複数のハロゲン化銀相、コア部とシェル部でその化合物の種類や、組合せの構成が異なっても良い。これらの化合物は、如何なる方法を用いて粒子の形成される系に存在させても良いが、予めハライド溶液に含有させて添加されるのが好ましい。
【０１３０】
本発明に関わるハロゲン化銀粒子において、シェル部の体積は、ハロゲン化銀粒子の全体積の５０％以内であることが好ましく、より好ましいシェル部の体積はハロゲン化銀粒子の全体積の３０％以内である。また、シェル部の体積がハロゲン化銀粒子の全体積の１０％以内であるような、表面近傍の極狭い亜表面領域をシェル領域とした形態においても、本発明を好ましく実施することができる。
【０１３１】
本発明に関わる前記一般式（１）〜（１４）で表される化合物及び前記一般式（Ｓ）で表される化合物の好ましい添加量は、１×１０−８〜１モル／モルＡｇＸ、更に好ましくは１×１０−７〜１×１０−１モル／モルＡｇＸである。
【０１３２】
本発明に関わる前記一般式（１）〜（１４）で表される化合物及び前記一般式（Ｓ）で表される化合物をハロゲン化銀乳剤に添加するには、当業界で写真乳剤に添加剤を加える場合に通常用いられる方法を適用できる。例えば、水溶性の化合物である場合は、適当な濃度の水溶液とし、水に不溶または難溶性の化合物の場合は、水と混合しうる任意の有機溶媒、例えば、アルコール類、グリコール類、ケトン類、エステル類、アミド類等の写真特性に悪影響を与えない溶媒に溶解し、溶液として添加することができる。
【０１３３】
本発明に係わるハロゲン化銀乳剤においては、ハロゲン化銀乳剤が実質的にカルシウムイオンを含まないゼラチンを含有することを好ましい。本発明において、実質的にカルシウムイオンを含まないゼラチンとは、カルシウム含有量が１００ｐｐｍ以下であるゼラチンであり、好ましくは５０ｐｐｍ以下、より好ましくは３０ｐｐｍ以下である。本発明に係わる実質的にカルシウムイオンを含まないゼラチンはイオン交換樹脂等を用いたカチオン交換処理により得ることができる。
【０１３４】
本発明係わるハロゲン化銀乳剤においては、実質的にカルシウムイオンを含まないゼラチンがハロゲン化銀粒子形成から脱塩、分散、化学増感及び／または色増感の終了までのいずれか１つ以上のハロゲン化銀乳剤調製工程で使用されることが好ましいが、化学増感及び／または色増感の前であることが好ましい。調製したハロゲン化銀乳剤中の全分散媒の１０質量パーセント以上が、該実質的にカルシウムイオンを含まないゼラチンであることが好ましく、３０質量パーセント以上であることがより好ましく、５０質量パーセント以上であることがさらに好ましい。
【０１３５】
本発明に係わるハロゲン化銀乳剤においては、ハロゲン化銀粒子がアミノ基置換された化学修飾ゼラチンを用いてハロゲン化銀粒子の粒子形成及び／または脱塩が行われることが好ましい。該化学修飾ゼラチンには特開平５−７２６５８号公報、特開平９−１９７５９５号公報、特開平９−２５１１９３号公報などに記載の、ゼラチンのアミノ基を置換した化学修飾ゼラチンを好ましく使用することができる。粒子形成及び／または脱塩において該化学修飾ゼラチンを用いる場合、粒子形成に用いる全分散媒の１０質量パーセント以上が、該化学修飾ゼラチンであることが好ましく、３０質量パーセント以上であることがより好ましく、５０質量パーセント以上であることがさらに好ましい。アミノ基の置換比率は３０％以上が好ましく、５０％以上がより好ましく、８０％以上がさらに好ましい。
【０１３６】
本発明に係わるハロゲン化銀写真乳剤は粒子形成後に脱塩を行うことが好ましい。脱塩は、例えば、ＲＤ１７６４３号ＩＩ項の方法により行うことができる。
【０１３７】
さらに詳しくは、沈殿生成物あるいは物理熟成後の乳剤から不要な可溶性塩類を除去する為には、ゼラチンをゲル化させて行うヌーデル水洗法を用いてもよく、また無機塩類、アニオン性界面活性剤、アニオン性ポリマー（例えば、ポリスチレンスルホン酸）を用いることができるが、ゼラチン誘導体及び化学修飾ゼラチン（例えば、アシル化ゼラチン、カルバモイル化ゼラチン）を利用した沈殿法または、膜分離を利用した限外濾過脱塩であることが好ましい。
【０１３８】
膜分離を利用した限外濾過に関しては、化学工学便覧、改訂五版（化学工学協会編、丸善）９２４〜９５４頁、ＲＤの１０２巻１０２０８及び第１３１巻１３１２２、あるいは特公昭５９−４３７２７号、同６２−２７００８号、特開昭６２−１１３１３７号、同５７−２０９８２３号、同５９−４３７２７号、同６２−１１３１３７号、同６１−２１９９４８号、同６２−２３０３５号、同６３−４０１３７号、同６３−４００３９号、特開平３−１４０９４６号、同２−１７２８１６号、同２−１７２８１７号、同４−２２９４２号等に記載の方法も参考にすることができる。本発明において、限外濾過を用いる場合には特開平１１−３３９９２３号あるいは特開平１１−２３１４４８号記載の装置または方法を用いることが好ましい。
【０１３９】
本発明に係わるハロゲン化銀乳剤の製造において用いられる分散媒は、ハロゲン化銀粒子に対する保護コロイド性を有する化合物である。該分散媒は、ハロゲン化銀粒子形成時の核生成工程から粒子成長工程に渡って存在させることが好ましい。本発明で好ましく用いることができる分散媒には、ゼラチンと親水性コロイドがある。ゼラチンとしては、通常分子量１０万程度のアルカリ処理ゼラチンや酸処理ゼラチン、或いは酸化処理したゼラチンや、Ｂｕｌｌ．Ｓｏｃ．Ｓｃｉ．Ｐｈｏｔｏ．Ｊａｐａｎ  Ｎｏ．１６，Ｐ３０（１９６６）に記載されたような酵素処理ゼラチンを好ましく用いることができる。ハロゲン化銀粒子の核生成時には平均分子量が１万〜７万のゼラチンを用いることが好ましく、平均分子量が１万〜５万のゼラチンを用いることがさらに好ましい。ゼラチンの平均分子量を小さくするために、ゼラチン分解酵素や過酸化水素等を用いてゼラチンを分解処理することができる。また、同様に核生成時にメチオニン含有量が少ないゼラチンを用いることも特に平板状ハロゲン化銀粒子を形成する際には好ましい。分散媒単位質量（グラム）当たりのメチオニン含有量としては５０μモル以下が好ましく、２０μモル以下がより好ましい。ゼラチン中のメチオニン含有量は、過酸化水素等を用いてゼラチンを酸化処理することによって低減せしめることができる。
【０１４０】
親水性コロイドとしては、例えば、ゼラチン誘導体、ゼラチンと他の高分子とのグラフトポリマー、アルブミン、カゼインのような蛋白質；ヒドロキシエチルセルロース、カルボキシメチルセルロース、セルロース硫酸エステル類の如きセルロース誘導体、アルギン酸ソーダ、澱粉誘導体のような糖誘導体；ポリビニルアルコール、ポリビニルアルコール部分アセタール、ポリ−Ｎ−ビニルピロリドン、ポリアクリル酸、ポリメタクリル酸、ポリアクリルアミド、ポリビニルイミダゾール、ポリビニルピラゾールのような単一あるいは共重合体の如き多種の合成親水性高分子物質を用いることができる。ゼラチンとしては石灰処理ゼラチンのほか、酸処理ゼラチンやＢｕｌｌ．Ｓｏｃ．Ｓｃｉ．Ｐｈｏｔｏ．Ｊａｐａｎ．Ｎｏ．１６．Ｐ３０（１９６６）に記載されたような酵素処理ゼラチンを用いてもよく、また、ゼラチンの加水分解物や酵素分解物も用いることができる。
【０１４１】
本発明に係るハロゲン化銀粒子の形状は任意のものを用いることができる。好ましい一つの例は、（１００）面を結晶表面として有する立方体である。また、米国特許４，１８３，７５６号、同４，２２５，６６６号、特開昭５５−２６５８９号、特公昭５５−４２７３７号や、ザ・ジャーナル・オブ・フォトグラフィック・サイエンス（Ｊ．Ｐｈｏｔｏｇｒ．Ｓｃｉ．）２１巻，３９頁（１９７３年）等の文献に記載された方法等により、八面体、十四面体、十二面体等の形状を有する粒子を造り、これを用いることもできる。更に、双晶面を有する粒子、例えば平板状ハロゲン化銀粒子を用いてもよい。
【０１４２】
本発明に係るハロゲン化銀粒子は、単一の形状からなる粒子が好ましく用いられるが、単分散のハロゲン化銀乳剤を二種以上同一層に添加することもできる。
【０１４３】
本発明に係るハロゲン化銀粒子の粒径は特に制限はないが、迅速処理性及び、感度など、他の写真性能などを考慮すると好ましくは０．１〜５．０μｍ、更に好ましくは０．２〜３．０μｍの範囲である。特に立方体粒子を用いる場合は、好ましくは、０．１〜１．２μｍ、更に好ましくは、０．１５〜１．０μｍの範囲である。
【０１４４】
本発明のハロゲン化銀粒子の粒径の分布は、好ましくは変動係数が０．２２以下、更に好ましくは０．１５以下の単分散ハロゲン化銀粒子である。ここで変動係数は、粒径分布の広さを表す係数であり、次式によって定義される。
【０１４５】
変動係数＝Ｓ／Ｒ
（ここに、Ｓは粒径分布の標準偏差、Ｒは平均粒径を表す。）
ここでいう粒径とは、球状のハロゲン化銀粒子の場合はその直径、また、立方体や球状以外の形状の粒子の場合は、その投影像を同面積の円像に換算したときの直径を表す。
【０１４６】
ハロゲン化銀乳剤の調製装置、方法としては、当業界において公知の種々の方法を用いることができる。
【０１４７】
本発明のハロゲン化銀乳剤は、酸性法、中性法、アンモニア法の何れで得られたものであってもよい。該粒子は一時に成長させたものであってもよいし、種粒子を作った後で成長させてもよい。種粒子を作る方法と成長させる方法は同じであっても、異なってもよい。
【０１４８】
また、可溶性銀塩と可溶性ハロゲン化物を反応させる形式としては、順混合法、逆混合法、同時混合法、それらの組合せなどいずれでもよいが、同時混合法で得られたものが好ましい。更に同時混合法の一形式として、特開昭５４−４８５２１号等に記載されているｐＡｇコントロールド・ダブルジェット法を用いることもできる。
【０１４９】
また、特開昭５７−９２５２３号、同５７−９２５２４号等に記載の反応母液中に配置された添加装置から水溶性銀塩及び水溶性ハロゲン化物水溶液を供給する装置、独国公開特許第２，９２１，１６４号等に記載された水溶性銀塩及び水溶性ハロゲン化物水溶液を連続的に濃度変化して添加する装置、特表昭５６−５０１７７６号等に記載の反応器外に反応母液を取り出し、限外濾過法で濃縮することによりハロゲン化銀粒子間の距離を一定に保ちながら粒子形成を行う装置などを用いてもよい。
【０１５０】
更に必要で有ればチオエーテル等のハロゲン化銀溶剤を用いてもよい。また、メルカプト基を有する化合物、含窒素ヘテロ環化合物または増感色素のような化合物をハロゲン化銀粒子の形成時、または、粒子形成終了の後に添加して用いてもよい。
【０１５１】
本発明のハロゲン化銀乳剤における化学増感は、金化合物を用いる増感法、カルコゲン増感剤を用いる増感法を組み合わせて用いることができる。
【０１５２】
本発明のハロゲン化銀乳剤に適用するカルコゲン増感剤としては、イオウ増感剤、セレン増感剤、テルル増感剤などを用いることができるが、イオウ増感剤が好ましい。イオウ増感剤としてはチオ硫酸塩、アリルチオカルバミドチオ尿素、アリルイソチアシアネート、シスチン、ｐ−トルエンチオスルホン酸塩、ローダニン、無機イオウ等が挙げられる。
【０１５３】
硫黄増感剤の添加量は、適用されるハロゲン化銀乳剤の種類や期待する効果の大きさなどにより変えることが好ましいが、ハロゲン化銀１モル当たり５×１０−１０〜５×１０−５モル、好ましくは５×１０−８〜３×１０−５モルの範囲が望ましい。
【０１５４】
金増感剤を用いる場合は、塩化金酸、硫化金等の他各種の金錯体として添加することができる。用いられる配位子化合物としては、ジメチルローダニン、チオシアン酸、メルカプトテトラゾール、メルカプトトリアゾール等が挙げられる。金増感剤の使用量は、ハロゲン化銀乳剤の種類、使用する化合物の種類、熟成条件などによって一様ではないが、通常はハロゲン化銀１モル当たり１×１０−８〜１×１０−４モルであることが好ましく、更に好ましくは１×１０−８〜１×１０−５モルである。
【０１５５】
ハロゲン化銀乳剤の化学増感法としては、還元増感法を用いてもよい。
ハロゲン化銀乳剤には、感光材料の調製工程中に生じるカブリを防止したり、保存中の性能変動を小さくしたり、現像時に生じるカブリを防止する目的で公知のカブリ防止剤、安定剤を用いることができる。こうした目的に用いられる好ましい化合物の例として、特開平２−１４６０３６号７頁下欄に記載された一般式［ＩＩ］で表される化合物を挙げることができ、更に好ましい具体的な化合物としては、同公報の８頁に記載のＩＩａ−１〜ＩＩａ−８、ＩＩｂ−１〜ＩＩｂ−７の化合物や、１−（３−メトキシフェニル）−５−メルカプトテトラゾール、１−（４−エトキシフェニル）−５−メルカプトテトラゾール等の化合物を挙げることができる。
【０１５６】
これらの化合物は、その目的に応じて、ハロゲン化銀乳剤粒子の調製工程、化学増感工程、化学増感工程の終了時、塗布液調製工程などの工程で添加される。これらの化合物の存在下に化学増感を行う場合には、ハロゲン化銀１モル当たり１×１０−５〜５×１０−４モル程度の量で好ましく用いられる。化学増感終了時に添加する場合には、ハロゲン化銀１モル当たり１×１０−６〜１×１０−２モル程度の量が好ましく、１×１０−５〜５×１０−３モルがより好ましい。塗布液調製工程においてハロゲン化銀乳剤層に添加する場合には、ハロゲン化銀１モル当たり１×１０−６〜１×１０−１モル程度の量が好ましく、１×１０−５〜１×１０−２モルがより好ましい。また、ハロゲン化銀乳剤層以外の層に添加する場合には、塗布被膜中の量が１ｍ２当たり１×１０−９〜１×１０−３モル程度の量が好ましい。
【０１５７】
感光材料には、イラジエーション防止やハレーション防止の目的で種々の波長域に吸収を有する染料を用いることができる。この目的で、公知の化合物をいずれも用いることができるが、特に、可視域に吸収を有する染料としては、特開平３−２５１８４０号３０頁に記載のＡＩ−１〜１１の染料及び特開平６−３７７０号記載の染料が好ましく用いられ、赤外線吸収染料としては、特開平１−２８０７５０号２頁左下欄に記載の一般式（Ｉ）、（ＩＩ）、（ＩＩＩ）で表される化合物が好ましい分光特性を有し、写真乳剤の写真特性への影響もなく、また、残色による汚染もなく好ましい。好ましい化合物の具体例として、同公報３頁左下欄〜５頁左下欄に挙げられた例示化合物（１）〜（４５）を挙げることができる。これらの染料を添加する量として、鮮鋭性を改良する目的には、感光材料の未処理試料の６８０ｎｍにおける分光反射濃度が０．７〜３．０にする量が好ましく、更には０．８〜３．０にすることがより好ましい。
【０１５８】
感光材料中に蛍光増白剤を添加することが白地性を改良でき好ましい。好ましく用いられる化合物としては、特開平２−２３２６５２号記載の一般式〔ＩＩ〕で示される化合物が挙げられる。
【０１５９】
本発明のハロゲン化銀写真感光材料を、カラー感光材料として用いる場合には、イエローカプラー、マゼンタカプラー、シアンカプラーに組合せて４００〜９００ｎｍの波長域の特定領域に分光増感されたハロゲン化銀乳剤を含む層を有する。該ハロゲン化銀乳剤は、１種または２種以上の増感色素を組合せて含有する。
【０１６０】
本発明に用いる分光増感色素としては、公知の化合物をいずれも用いることができるが、青感光性増感色素としては、特開平３−２５１８４０号２８頁に記載のＢＳ−１〜ＢＳ−８を単独でまたは組合せて好ましく用いることができる。緑感光性増感色素としては、同公報２８頁に記載のＧＳ−１〜ＧＳ−５が好ましく、更に赤感光性増感色素としては、同公報２９頁に記載のＲＳ−１〜ＲＳ−８が好ましく用いられる。また、半導体レーザーを用いるなどして赤外光により画像露光を行う場合には、赤外感光性増感色素を用いる必要があるが、赤外感光性増感色素としては、特開平４−２８５９５０号の６−８頁に記載のＩＲＳ−１〜ＩＲＳ−１１の色素が好ましく用いられる。また、これらの赤外、赤、緑、青感光性増感色素に特開平４−２８５９５０号の８〜９頁に記載の強色増感剤ＳＳ−１〜ＳＳ−９や特開平５−６６５１５号の１５〜１７頁に記載の化合物Ｓ−１〜Ｓ−１７を組合せて用いるのが好ましい。
【０１６１】
増感色素の添加時期としては、ハロゲン化銀粒子形成から化学増感終了迄の任意の時期でよい。
【０１６２】
増感色素の添加方法としては、メタノール、エタノール、フッ素化アルコール、アセトン、ジメチルホルムアミド等の水混和性有機溶媒や水に溶解して溶液として添加してもよいし、固体分散物として添加してもよい。
【０１６３】
本発明の感光材料に用いられるカプラーとしては、発色現像主薬の酸化体とカップリング反応して３４０ｎｍより長波長域に分光吸収極大波長を有するカップリング生成物を形成し得る如何なる化合物をも用いることができるが、特に代表的なカプラーとしては、波長域３５０〜５００ｎｍに分光吸収極大波長を有するイエロー色素形成カプラー、波長域５００〜６００ｎｍに分光吸収極大波長を有するマゼンタ色素形成カプラー、波長域６００〜７５０ｎｍに分光吸収極大波長を有するシアン色素形成カプラーとして知られているものが挙げられる。
【０１６４】
好ましく用いることのできるシアンカプラーとしては、特開平４−１１４１５４号５頁左下欄に記載の一般式〔Ｃ−Ｉ〕、〔Ｃ−ＩＩ〕で表されるカプラーを挙げることができ、具体的な化合物として、同公報５頁右下欄〜６頁左下欄にＣＣ−１〜ＣＣ−９として記載されているものを挙げることができる。
【０１６５】
本発明の感光材料に好ましく用いることのできるマゼンタ色素形成カプラーとしては、特開平４−１１４１５４号公報４頁右上欄に記載の一般式（Ｍ−Ｉ）、（Ｍ−ＩＩ）で表されるカプラーを挙げることができる。具体的な化合物は、同公報４頁左下欄〜５頁右上欄にＭＣ−１〜ＭＣ−１１として記載されているものを挙げることができる。上記マゼンタカプラーの中でより好ましいのは、同公報４頁右上欄に記載の一般式（Ｍ−Ｉ）で表されるカプラーであり、その内、上記一般式（Ｍ−Ｉ）のＲＭが３級アルキル基であるカプラーが、耐光性に優れ特に好ましい。同公報５頁上欄に記載されているＭＣ−８〜ＭＣ−１１は青から紫、赤に到る色の再現に優れ、更にディテールの描写力にも優れており好ましい。上記一般式（Ｍ−１）で表される好ましいカプラーの例としては、特開昭６３−２５３９４３号公報の５頁〜９頁に記載の例示化合物１−６４、特開平２−１０００４８号公報の５頁〜６頁に記載の例示化合物Ｍ−１〜Ｍ−２９、特開平７−１７５１８６号公報の５頁〜１２頁に記載の例示化合物（１）〜（３６）、特開平７−２１９１７０号公報の１４頁〜２２頁に記載の例示化合物Ｍ−１〜Ｍ−３３、特開平８−３０４９７２号公報の５頁〜９頁に記載の例示化合物Ｍ−１〜Ｍ−１６、特開平１０−２０７０２４号公報の５頁〜１０頁に記載の例示化合物Ｍ−１〜Ｍ−２６、特開平１０−２０７０２５号公報の５頁〜２２頁に記載の例示化合物Ｍ−１〜Ｍ−３６、米国特許第５，５７６，１５０号明細書の３頁〜６頁に記載の例示化合物Ｍ−１〜Ｍ−２４、米国特許第５，６０９，９９６号明細書の３頁〜９頁に記載の例示化合物Ｍ−１〜Ｍ−４８、米国特許第５，６６７，９５２号明細書の３頁〜５頁に記載の例示化合物Ｍ−１〜Ｍ−２３、米国特許第５，６９８，３８６号明細書の３頁〜６頁に記載の例示化合物Ｍ−１〜Ｍ−２６等を挙げることができる。
【０１６６】
好ましく用いることのできるイエローカプラーとしては、特開平４−１１４１５４号３頁右上欄に記載の一般式〔Ｙ−Ｉ〕で表されるカプラーを挙げることができ、具体的化合物は同公報３頁左下欄以降にＹＣ−１〜ＹＣ−９として記載されているものを挙げることができる。中でも、一般式〔Ｙ−Ｉ〕のＲＹ１がアルコキシ基であるカプラー、または特開平６−６７３８８号記載の一般式〔Ｉ〕で示されるカプラーは、好ましい色調の黄色を再現でき好ましい。この内、特に好ましい化合物例として特開平４−１１４１５４号４頁左上欄に記載されるＹＣ−８、ＹＣ−９及び特開平６−６７３８８号１３〜１４頁に記載のＮｏ（１）〜（４７）で示される化合物を挙げることができる。更に最も好ましい化合物は、特開平４−８１８４７号１頁及び１１〜１７頁に記載の一般式［Ｙ−１］で示される化合物である。
【０１６７】
感光材料に用いられるカプラーやその他の有機化合物を添加するのに、水中油滴型乳化分散法を用いる場合には、通常、沸点１５０℃以上の水不溶性高沸点有機溶媒に、必要に応じて低沸点または水溶性有機溶媒を併用、溶解し、ゼラチン水溶液などの親水性バインダー中に界面活性剤を用いて乳化分散する。分散手段としては、撹拌機、ホモジナイザー、コロイドミル、フロージェットミキサー、超音波分散機等を用いることができる。分散後または分散と同時に、低沸点有機溶媒を除去する工程を入れてもよい。
【０１６８】
カプラーを溶解して分散するために用いることのできる高沸点有機溶媒としては、ジオクチルフタレート、ジ−ｉ−デシルフタレート、ジブチルフタレート等のフタル酸エステル類、トリクレジルホスフェート、トリオクチルホスフェート等の燐酸エステル類が好ましく用いられる。また、高沸点有機溶媒の誘電率としては３．５〜７．０であることが好ましい。また、２種以上の高沸点有機溶媒を併用することもできる。
【０１６９】
また、高沸点有機溶媒を用いる方法に代えて、または高沸点有機溶媒と併用して、水不溶性且つ有機溶媒可溶性のポリマー化合物を、必要に応じて低沸点または水溶性有機溶媒に溶解し、ゼラチン水溶液などの親水性バインダー中に界面活性剤を用いて種々の分散手段により乳化分散する方法を採ることもできる。この時用いられる水不溶性で有機溶媒可溶性のポリマーとしては、ポリ（Ｎ−ｔ−ブチルアクリルアミド）等を挙げることができる。
【０１７０】
写真用添加剤の分散や塗布時の表面張力調整のため用いられる界面活性剤として好ましい化合物としては、１分子中に炭素数８〜３０の疎水性基とスルホン酸基またはその塩を含有するものが挙げられる。具体的には、特開昭６４−２６８５４号記載のＡ−１〜Ａ−１１が挙げられる。また、アルキル基にフッ素原子を置換した界面活性剤も好ましく用いられる。これらの分散液は、通常、ハロゲン化銀乳剤を含有する塗布液に添加されるが、分散後塗布液に添加される迄の時間、及び塗布液に添加後塗布迄の時間は短い方が良く、各々１０時間以内が好ましく、３時間以内、２０分以内がより好ましい。
【０１７１】
上記各カプラーには、形成された色素画像の光、熱、湿度等による褪色を防止するため褪色防止剤を併用することが好ましい。特に好ましい化合物としては、特開平２−６６５４１号３頁記載の一般式〔Ｉ〕及び〔ＩＩ〕で示されるフェニルエーテル系化合物、特開平３−１７４１５０号記載の一般式〔ＩＩＩＢ〕で示されるフェノール系化合物、特開昭６４−９０４４５号記載の一般式〔Ａ〕で示されるアミン系化合物、特開昭６２−１８２７４１号記載の一般式〔ＸＩＩ〕、〔ＸＩＩＩ〕、〔ＸＩＶ〕、〔ＸＶ〕で示される金属錯体が特にマゼンタ色素用として好ましい。また、特開平１−１９６０４９号記載の一般式〔Ｉ〕で示される化合物及び特開平５−１１４１７号記載の一般式［ＩＩ］で示される化合物が特にイエロー、シアン色素用として好ましい。
【０１７２】
発色色素の吸収波長をシフトさせる目的で、特開平４−１１４１５４号９頁左下欄に記載の化合物ｄ−１１、同１０頁左上欄に記載の化合物Ａ′−１等の化合物を用いることができる。また、これ以外にも、米国特許第４，７７４，１８７号に記載の蛍光色素放出化合物を用いることもできる。
【０１７３】
感光材料には、現像主薬酸化体と反応する化合物を感光層と感光層の間の層に添加して色濁りを防止したり、また、ハロゲン化銀乳剤層に添加してカブリ等を改良することが好ましい。このための化合物としてはハイドロキノン誘導体が好ましく、更に好ましくは２，５−ジ−ｔ−オクチルハイドロキノンのようなジアルキルハイドロキノンである。特に好ましい化合物は、特開平４−１３３０５６号記載の一般式〔ＩＩ〕で示される化合物であり、同号１３〜１４頁に記載の化合物ＩＩ−１〜ＩＩ−１４及び１７頁記載の化合物−１が挙げられる。
【０１７４】
感光材料中には、紫外線吸収剤を添加してスタチックカブリを防止したり、色素画像の耐光性を改良することが好ましい。好ましい紫外線吸収剤としてはベンゾトリアゾール類が挙げられ、特に好ましい化合物として特開平１−２５０９４４号記載の一般式〔ＩＩＩ−３〕で示される化合物、特開昭６４−６６６４６号記載の一般式［ＩＩＩ］で示される化合物、特開昭６３−１８７２４０号記載のＵＶ−１Ｌ〜ＵＶ−２７Ｌ、特開平４−１６３３号記載の一般式［Ｉ］で示される化合物、特開平５−１６５１４４号記載の一般式（Ｉ）、（ＩＩ）で示される化合物が挙げられる。
【０１７５】
本発明の感光材料には、バインダーとしてゼラチンを用いることが有利であるが、必要に応じてゼラチン誘導体、ゼラチンと他の高分子のグラフトポリマー、ゼラチン以外の蛋白質、糖誘導体、セルロース誘導体、単一または共重合体の如き合成親水性高分子物質等の親水性コロイドも用いることができる。
【０１７６】
これらバインダーの硬膜剤としては、ビニルスルホン型硬膜剤、クロロトリアジン型硬膜剤、カルボキシル基活性型硬膜剤を単独または併用して使用することが好ましい。特開昭６１−２４９０５４号、同６１−２４５１５３号記載の化合物を使用することが好ましい。また、写真性能や画像保存性に悪影響する黴や細菌の繁殖を防ぐため、コロイド層中に特開平３−１５７６４６号記載のような防腐剤及び抗黴剤を添加することが好ましい。また、感光材料または処理後の試料の表面の物性を改良するため、保護層に特開平６−１１８５４３号や特開平２−７３２５０号記載の滑り剤やマット剤を添加することが好ましい。
【０１７７】
感光材料に用いる支持体としては、どのような材質を用いてもよく、ポリエチレンやポリエチレンテレフタレートで被覆した紙、天然パルプや合成パルプからなる紙支持体、塩化ビニルシート、白色顔料を含有してもよいポリプロピレン、ポリエチレンテレフタレート支持体、バライタ紙などを用いることができる。中でも、原紙の両面に耐水性樹脂被覆層を有する支持体が好ましい。
【０１７８】
耐水性樹脂としては、ポリエチレンやポリエチレンテレフタレートまたはそれらのコポリマーが好ましい。
【０１７９】
支持体に用いられる白色顔料としては、無機または有機の白色顔料を用いることができ、好ましくは無機の白色顔料が用いられる。例えば硫酸バリウム等のアルカリ土類金属の硫酸塩、炭酸カルシウム等のアルカリ土類金属の炭酸塩、微粉珪酸、合成珪酸塩等のシリカ類、珪酸カルシウム、アルミナ、アルミナ水和物、酸化チタン、酸化亜鉛、タルク、クレイ等が挙げられる。白色顔料は好ましくは硫酸バリウム、酸化チタンである。
【０１８０】
支持体の表面の耐水性樹脂層中に含有される白色顔料の量は、鮮鋭性を改良する上で１３質量％以上が好ましく、更には１５質量％が好ましい。
【０１８１】
紙支持体の耐水性樹脂層中の白色顔料の分散度は、特開平２−２８６４０号に記載の方法で測定することができる。この方法で測定した時に、白色顔料の分散度が同公報に記載の変動係数として０．２０以下であることが好ましく、０．１５以下であることがより好ましい。
【０１８２】
また、支持体の中心面平均粗さ（ＳＲａ）の値が０．１５μｍ以下、更には０．１２μｍ以下である方が光沢性が良いという効果が得られより好ましい。また、反射支持体の白色顔料含有耐水性樹脂中や塗布された親水性コロイド層中に、処理後の白地部の分光反射濃度バランスを調整し白色性を改良するため、群青、油溶性染料等の微量の青味付剤や赤味付剤を添加することが好ましい。
【０１８３】
感光材料は、必要に応じて支持体表面にコロナ放電、紫外線照射、火炎処理等を施した後、直接または下塗層（支持体表面の接着性、帯電防止性、寸度安定性、耐摩擦性、硬さ、ハレーション防止性、摩擦特性またはその他の特性を向上するための１または２以上の下塗層）を介して塗布されていてもよい。
【０１８４】
ハロゲン化銀乳剤を用いた感光材料の塗布に際して、塗布性を向上させるために増粘剤を用いてもよい。塗布法としては２種以上の層を同時に塗布することのできるエクストルージョンコーティング及びカーテンコーティングが特に有用である。
【０１８５】
本発明の感光材料を用いて写真画像を形成するには、ネガ上に記録された画像を、プリントしようとする感光材料上に光学的に結像させて焼き付けてもよいし、画像を一旦デジタル情報に変換した後、その画像をＣＲＴ（陰極線管）上に結像させ、この像をプリントしようとする感光材料上に結像させて焼き付けてもよいし、デジタル情報に基づいてレーザー光の強度を変化させて走査することによって焼き付けてもよい。
【０１８６】
本発明は、現像主薬を感光材料中に内蔵していない感光材料に適用することが好ましく、特に直接鑑賞用の画像を形成する感光材料に適用することが好ましい。例えばカラーペーパー、カラー反転ペーパー、ポジ画像を形成する感光材料、ディスプレイ用感光材料、カラープルーフ用感光材料を挙げることができる。特に、反射支持体を有する感光材料に適用することが好ましい。
【０１８７】
本発明において用いられる芳香族１級アミン現像主薬としては、公知の化合物を用いることができる。これらの化合物の例として下記の化合物を挙げることができる。
【０１８８】
ＣＤ−１：Ｎ，Ｎ−ジエチル−ｐ−フェニレンジアミン
ＣＤ−２：２−アミノ−５−ジエチルアミノトルエン
ＣＤ−３：２−アミノ−５−（Ｎ−エチル−Ｎ−ラウリル）アミノトルエン
ＣＤ−４：４−（Ｎ−エチル−Ｎ−β−ヒドロキシエチル）アミノアニリン
ＣＤ−５：２−メチル−４−（Ｎ−エチル−Ｎ−β−ヒドロキシエチル）アミノアニリン
ＣＤ−６：４−アミノ−３−メチル−Ｎ−エチル−Ｎ−（β−メタンスルホンアミド）エチルアニリン
ＣＤ−７：４−アミノ−３−β−メタンスルホンアミドエチル−Ｎ，Ｎ−ジエチルアニリン
ＣＤ−８：Ｎ，Ｎ−ジメチル−ｐ−フェニレンジアミン
ＣＤ−９：４−アミノ−３−メチル−Ｎ−エチル−Ｎ−メトキシエチルアニリン
ＣＤ−１０：４−アミノ−３−メチル−Ｎ−エチル−Ｎ−（β−エトキシエチル）アニリン
ＣＤ−１１：４−アミノ−３−メチル−Ｎ−エチル−Ｎ−（γ−ヒドロキシプロピル）エチルアニリン
本発明においては、上記は色現像液を任意のｐＨ域で使用できるが、迅速処理の観点からｐＨ９．５〜１３．０であることが好ましく、より好ましくはｐＨ９．８〜１２．０の範囲で用いられる。
【０１８９】
本発明における発色現像の処理温度は、３５〜７０℃が好ましい。温度が高いほど短時間の処理が可能であり好ましいが、処理液の安定性からは余り高くない方が好ましく、３７〜６０℃で処理することが好ましい。
【０１９０】
発色現像時間は、従来、一般には３分３０秒程度で行われるが、本発明では４０秒以内が好ましく、更に２５秒以内の範囲で行うことが望ましい。
【０１９１】
発色現像液には、前記の発色現像主薬に加えて、既知の現像液成分化合物を添加することができる。通常、ｐＨ緩衝作用を有するアルカリ剤、塩素イオン、ベンゾトリアゾール類等の現像抑制剤、保恒剤、キレート剤などが用いられる。
【０１９２】
感光材料は、発色現像後、漂白処理及び定着処理を施される。漂白処理は定着処理と同時に行ってもよい。定着処理の後は、通常は水洗処理が行われる。また、水洗処理の代替として、安定化処理を行ってもよい。
【０１９３】
本発明の感光材料の処理に用いる現像処理装置としては、処理槽に配置されたローラーに感光材料を挟んで搬送するローラートランスポートタイプであっても、ベルトに感光材料を固定して搬送するエンドレスベルト方式であってもよいが、処理槽をスリット状に形成して、この処理槽に処理液を供給すると共に感光材料を搬送する方式や処理液を噴霧状にするスプレー方式、処理液を含浸させた担体との接触によるウエッブ方式、粘性処理液による方式なども用いることができる。大量に処理する場合には、自動現像機を用いてランニング処理されるのが通常だが、この際、補充液の補充量は少ない程好ましく、環境適性等より最も好ましい処理形態は、補充方法として錠剤の形態で処理剤を添加することであり、公開技報９４−１６９３５号に記載の方法が最も好ましい。
【０１９４】
【実施例】
以下、実施例を挙げて具体的に説明するが、本発明はこれらの実施例に限定されない。
【０１９５】
実施例１
［ハロゲン化銀乳剤（Ｂ−１）の調製］
以下の方法によりハロゲン化銀乳剤（Ｂ−１）を調製した。
【０１９６】
４０℃に保温した両イオン交換処理オセインゼラチン（カルシウム含有量１０ｐｐｍ）の２％水溶液１リットル中に下記（Ａ１液）及び（Ｂ１液）を、ｐＡｇ＝７．３、ｐＨ＝３．０に制御しつつ３０分かけて同時添加した。続いて下記（Ａ２液）及び（Ｂ２液）を、ｐＡｇ＝８．０、ｐＨ＝５．５に制御しつつ１５０分かけて同時添加した。更に、下記（Ａ３液）及び（Ｂ３液）をｐＡｇ＝８．０、ｐＨ＝５．５に制御しつつ３０分かけて同時添加した。この時、ｐＡｇの制御は特開昭５９−４５４３７号記載の方法により行い、ｐＨの制御は硫酸又は水酸化ナトリウム水溶液を用いて行った。
【０１９７】
（Ａ１液）
塩化ナトリウム                                          ３．４２ｇ
臭化カリウム                                            ０．０３ｇ
水を加えて                                              ２００ｍｌ
（Ａ２液）
塩化ナトリウム                                          ７１．９ｇ
Ｋ２ＩｒＣｌ６                        ３．０×１０−８モル／モルＡｇＸ
Ｋ２ＩｒＢｒ６                        １．０×１０−８モル／モルＡｇＸ
Ｋ４Ｆｅ（ＣＮ）６                    ２．０×１０−５モル／モルＡｇＸ
臭化カリウム                                              ０．７ｇ
水を加えて                                              ４２０ｍｌ
（Ａ３液）
塩化ナトリウム                                          ３０．８ｇ
臭化カリウム                                              ０．３ｇ
水を加えて                                              １８０ｍｌ
（Ｂ１液）
硝酸銀                                                      １０ｇ
水を加えて                                              ２００ｍｌ
（Ｂ２液）
硝酸銀                                                    ２１０ｇ
水を加えて                                              ４２０ｍｌ
（Ｂ３液）
硝酸銀                                                      ９０ｇ
水を加えて                                              １８０ｍｌ
添加終了後、特開平５−７２６５８号に記載の方法を用いアミノ基をフェニルカルバモイル化した化学修飾ゼラチン（修飾率９５％）３０ｇを含む５％水溶液を添加して脱塩を行った後、さらに臭化銀微粒子（粒径０．０２μｍ）０．００１８モルを添加して頂点近傍に臭化銀局在層を形成し、両イオン交換処理オセインゼラチン水溶液（ゼラチン中のカルシウム含有量１０ｐｐｍ）と混合して平均粒径（立方体換算粒径）０．６４μｍ、粒径の変動係数０．０７、塩化銀含有率９９．４モル％、臭化銀含有率０．６モル％の単分散立方体のハロゲン化銀乳剤（Ｂ−１）を調製した。尚、ハロゲン化銀乳剤（Ｂ−１）において、（Ａ１液）および（Ｂ１液）により粒子成長した部分を種部、（Ａ２液）および（Ｂ２液）により粒子成長した部分をコア部、（Ａ３液）および（Ｂ３液）により粒子成長した部分をシェル部としたときに、種部、コア部、シェル部がハロゲン化銀粒子の占める体積比率は各々３．３％、６６．７％、３０．０％であった。
【０１９８】
［ハロゲン化銀乳剤（Ｂ−２）〜（Ｂ−４）の調製］
前記ハロゲン化銀乳剤（Ｂ−１）の調製において、ハロゲン化銀粒子形成時に（Ｂ１液）、（Ｂ２液）、（Ｂ３液）にふくまれる硝酸銀総量の８０％の添加が終了した時点で比較化合物１、比較化合物２及び比較化合物３をそれぞれ表１に示した量をそれぞれ添加すること以外は同様にしてハロゲン化銀乳剤（Ｂ−２）〜（Ｂ−４）を調製した。
【０１９９】
【化３７】
2004309760.tif 000027
【０２００】
［ハロゲン化銀乳剤（Ｂ−５）〜（Ｂ−１９）の調製］
前記ハロゲン化銀乳剤（Ｂ−１）の調製において、ハロゲン化銀粒子形成時に（Ｂ１液）、（Ｂ２液）、（Ｂ３液）にふくまれる硝酸銀総量の８０％の添加が終了した時点で本発明に関わる化合物を表１に示した種類及び量をそれぞれ添加すること以外は同様にしてハロゲン化銀乳剤（Ｂ−５）〜（Ｂ−１９）を調製した。
［ハロゲン化銀乳剤（Ｂ−２０）〜（Ｂ−４７）の調製］
前記ハロゲン化銀乳剤（Ｂ−１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつ（Ａ２液）中のイリジウム化合物を下記に変更し、かつハロゲン化銀粒子形成時に（Ｂ１液）、（Ｂ２液）、（Ｂ３液）にふくまれる硝酸銀総量の８０％の添加が終了した時点で本発明に関わる化合物を表１、２に示した種類及び量をそれぞれ添加すること以外は同様にしてハロゲン化銀乳剤（Ｂ−２０）〜（Ｂ−４７）を調製した。
【０２０１】
Ｋ２ＩｒＣｌ６                            １．５×１０−８モル／モルＡｇＸ
Ｋ２ＩｒＢｒ６                            ５．０×１０−９モル／モルＡｇＸ
Ｋ２［ＩｒＣｌ５（Ｈ２Ｏ）］                ５．０×１０−８モル／モルＡｇＸ
Ｋ２［ＩｒＣｌ５（ｔｈｉａ）］            ５．０×１０−９モル／モルＡｇＸ
［青感色性ハロゲン化銀乳剤（ＢＢ−１）〜（ＢＢ−４７）の調製］
前記ハロゲン化銀乳剤（Ｂ−１）〜（Ｂ−４７）に対し、６０℃、ｐＨ５．８、ｐＡｇ７．５にて下記増感色素（ＢＳ−１）及び（ＢＳ−２）を添加し、引き続き下記チオ硫酸ナトリウム及び塩化金酸を順次添加し、分光増感及び化学増感を施した。化学増感剤の添加後、最適に熟成したところで、下記化合物Ｓ−２−５、Ｓ−２−２、Ｓ−２−３を順次添加し、熟成を停止させ、青感性ハロゲン化銀乳剤（ＢＢ−１）〜（ＢＢ−４７）を調製した。
【０２０２】
チオ硫酸ナトリウム                      ５．０×１０−６モル／モルＡｇＸ
塩化金酸                                １．５×１０−５モル／モルＡｇＸ
化合物Ｓ−２−５                        ３．０×１０−４モル／モルＡｇＸ
化合物Ｓ−２−２                        ３．０×１０−４モル／モルＡｇＸ
化合物Ｓ−２−３                        ３．０×１０−４モル／モルＡｇＸ
増感色素  ＢＳ−１                      ４．０×１０−４モル／モルＡｇＸ
増感色素  ＢＳ−２                      １．０×１０−４モル／モルＡｇＸ
【０２０３】
【表１】
2004309760.tif 000028
【０２０４】
【表２】
2004309760.tif 000029
【０２０５】
［ハロゲン化銀乳剤（Ｇ−１）の調製］
前記ハロゲン化銀乳剤（Ｂ−１）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．５０μｍ、粒径の変動係数０．０８、塩化銀含有率９９．４モル％、臭化銀含有率０．６モル％の単分散立方体乳剤であるハロゲン化銀乳剤（Ｇ−１）を調製した。
【０２０６】
［ハロゲン化銀乳剤（Ｇ−２）〜（Ｇ−４）の調製］
前記ハロゲン化銀乳剤（Ｇ−１）の調製において、ハロゲン化銀粒子形成時に（Ｂ１液）、（Ｂ２液）、（Ｂ３液）にふくまれる硝酸銀総量の８０％の添加が終了した時点で比較化合物１、比較化合物２及び比較化合物３を表３に示した量をそれぞれ添加すること以外は同様にしてハロゲン化銀乳剤（Ｇ−２）〜（Ｇ−４）を調製した。
【０２０７】
［ハロゲン化銀乳剤（Ｇ−５）〜（Ｇ−１９）の調製］
前記ハロゲン化銀乳剤（Ｇ−１）の調製において、ハロゲン化銀粒子形成時に（Ｂ１液）、（Ｂ２液）、（Ｂ３液）にふくまれる硝酸銀総量の８０％の添加が終了した時点で本発明に関わる化合物を表３に示した種類及び量をそれぞれ添加すること以外は同様にしてハロゲン化銀乳剤（Ｇ−５）〜（Ｇ−１９）を調製した。
【０２０８】
［ハロゲン化銀乳剤（Ｇ−２０）〜（Ｇ−４７）の調製］
前記ハロゲン化銀乳剤（Ｇ−１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつ（Ａ２液）中のイリジウム化合物を下記に変更し、かつハロゲン化銀粒子形成時に（Ｂ１液）、（Ｂ２液）、（Ｂ３液）にふくまれる硝酸銀総量の８０％の添加が終了した時点で本発明に関わる化合物を表３、４に示した種類及び量をそれぞれ添加すること以外は同様にしてハロゲン化銀乳剤（Ｇ−２０）〜（Ｇ−４７）を調製した。
【０２０９】
Ｋ２ＩｒＣｌ６                            １．５×１０−８モル／モルＡｇＸ
Ｋ２ＩｒＢｒ６                            ５．０×１０−９モル／モルＡｇＸ
Ｋ２［ＩｒＣｌ５（Ｈ２Ｏ）］                      ５．０×１０−８モル／モルＡｇＸ
Ｋ２［ＩｒＣｌ５（ｔｈｉａ）］            ５．０×１０−９モル／モルＡｇＸ
［緑感性ハロゲン化銀乳剤（ＧＧ−１）〜（ＧＧ−４７）の調製］
前記ハロゲン化銀乳剤（Ｇ−１）〜（Ｇ−４７）に対し、６０℃、ｐＨ５．８、ｐＡｇ７．５にて下記増感色素（ＧＳ−１）を添加し、引き続き下記チオ硫酸ナトリウム及び塩化金酸を順次添加し、分光増感及び化学増感を施した。化学増感剤の添加後、最適に熟成したところで、下記化合物Ｓ−２−５を添加し、熟成を停止させ、緑感性ハロゲン化銀乳剤（ＧＧ−１）〜（ＧＧ−４７）を調製した。
【０２１０】
１：増感色素（ＧＳ−１）            ４．０×１０−４モル／モルＡｇＸ
２：チオ硫酸ナトリウム              ４．５×１０−６モル／モルＡｇＸ
３：塩化金酸                        １．５×１０−５モル／モルＡｇＸ
４：化合物（Ｓ−２−５）            １．５×１０−４モル／モルＡｇＸ
【０２１１】
【表３】
2004309760.tif 000030
【０２１２】
【表４】
2004309760.tif 000031
【０２１３】
［ハロゲン化銀乳剤（Ｒ−１）の調製］
前記ハロゲン化銀乳剤（Ｂ−１）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．４０μｍ、粒径の変動係数０．０８、塩化銀含有率９９．４モル％、臭化銀含有率０．６モル％の単分散立方体乳剤であるハロゲン化銀乳剤（Ｒ−１）を調製した。
【０２１４】
［ハロゲン化銀乳剤（Ｒ−２）〜（Ｒ−４）の調製］
前記ハロゲン化銀乳剤（Ｒ−１）の調製において、ハロゲン化銀粒子形成時に（Ｂ１液）、（Ｂ２液）、（Ｂ３液）にふくまれる硝酸銀総量の８０％の添加が終了した時点で比較化合物１、比較化合物２及び比較化合物３を表５に示した量をそれぞれ添加すること以外は同様にしてハロゲン化銀乳剤（Ｒ−２）〜（Ｒ−４）を調製した。
【０２１５】
［ハロゲン化銀乳剤（Ｒ−５）〜（Ｒ−１９）の調製］
前記ハロゲン化銀乳剤（Ｒ−１）の調製において、ハロゲン化銀粒子形成時に（Ｂ１液）、（Ｂ２液）、（Ｂ３液）にふくまれる硝酸銀総量の８０％の添加が終了した時点で本発明に関わる化合物を表５に示した種類及び量をそれぞれ添加すること以外は同様にしてハロゲン化銀乳剤（Ｒ−５）〜（Ｒ−１９）を調製した。
【０２１６】
［ハロゲン化銀乳剤（Ｒ−２０）〜（Ｒ−４７）の調製］
前記ハロゲン化銀乳剤（Ｒ−１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつ（Ａ２液）中のイリジウム化合物を下記に変更し、かつハロゲン化銀粒子形成時に（Ｂ１液）、（Ｂ２液）、（Ｂ３液）にふくまれる硝酸銀総量の８０％の添加が終了した時点で本発明に関わる化合物を表５、６に示した種類及び量をそれぞれ添加すること以外は同様にしてハロゲン化銀乳剤（Ｒ−２０）〜（Ｒ−４７）を調製した。
【０２１７】
Ｋ２ＩｒＣｌ６                            １．５×１０−８モル／モルＡｇＸ
Ｋ２ＩｒＢｒ６                            ５．０×１０−９モル／モルＡｇＸ
Ｋ２［ＩｒＣｌ５（Ｈ２Ｏ）］                    ５．０×１０−８モル／モルＡｇＸ
Ｋ２［ＩｒＣｌ５（ｔｈｉａ）］            ５．０×１０−９モル／モルＡｇＸ
［赤感性ハロゲン化銀乳剤（ＲＲ−１）〜（ＲＲ−４７）の調製］
前記ハロゲン化銀乳剤（Ｒ−１）〜（Ｒ−４７）に対し、６０℃、ｐＨ５．０、ｐＡｇ７．１にて下記増感色素（ＲＳ−１）及び（ＲＳ−２）を添加し、引き続き下記チオ硫酸ナトリウム及び塩化金酸を順次添加し、分光増感及び化学増感を施した。化学増感剤の添加後、最適に熟成したところで、下記化合物Ｓ−２−５を添加し、熟成を停止させ、赤感性ハロゲン化銀乳剤（ＲＲ−１）〜（ＲＲ−４７）を調製した。
【０２１８】
１：チオ硫酸ナトリウム              １．２×１０−５モル／モルＡｇＸ
２：塩化金酸                        １．５×１０−５モル／モルＡｇＸ
３：化合物（Ｓ−２−５）            １．２×１０−４モル／モルＡｇＸ
４：増感色素（ＲＳ−１）            １．０×１０−４モル／モルＡｇＸ
５：増感色素（ＲＳ−２）            １．０×１０−４モル／モルＡｇＸ
尚、赤感光性ハロゲン化銀乳剤の調製では、ＳＳ−１を２．０×１０−３モル／モルＡｇＸ添加した。
【０２１９】
【表５】
2004309760.tif 000032
【０２２０】
【表６】
2004309760.tif 000033
【０２２１】
【化３８】
2004309760.tif 000034
【０２２２】
《ハロゲン化銀カラー写真感光材料の作製》
［試料１００１の作製］
坪量１８０ｇ／ｍ２の紙パルプの感光層塗布面に、表面処理を施したアナターゼ型酸化チタンを１５質量％の含有量で分散して含む高密度溶融ポリエチレンをラミネートし、裏面には高密度ポリエチレンをラミネートした反射支持体をコロナ放電処理した後、ゼラチン下塗層を設け、さらに表７、８に記載の構成からなる各写真構成層を塗設して、ハロゲン化銀カラー写真感光材料である試料１００１を作製した。
【０２２３】
塗布液は下記のようにして調製した。
第１層塗布液
イエローカプラー（Ｙ−１）３．３４ｇ、イエローカプラー（Ｙ−２）１０．０２ｇ、イエローカプラー（Ｙ−３）１．６７ｇ、色素画像安定剤（ＳＴ−１）１．６７ｇ、色素画像安定剤（ＳＴ−２）１．６７ｇ、色素画像安定剤（ＳＴ−５）３．３４ｇ、ステイン防止剤（ＨＱ−１）０．１６７ｇ、画像安定剤Ａ  ２．６７ｇ、高沸点有機溶媒（ＤＢＰ）５．０ｇ及び高沸点有機溶媒（ＤＮＰ）１．６７ｇに酢酸エチル６０ｍｌを加えて溶解し、１０％界面活性剤（ＳＵ−１）５ｍｌを含有する７％ゼラチン水溶液３２０ｍｌに超音波ホモジナイザーを用いて乳化分散させてイエローカプラー分散液５００ｍｌを作製した。この分散液を、下記条件で調製した青感性塩臭化銀乳剤（Ｂ−１）と混合し第１層塗布液を調製した。
【０２２４】
第２層〜第７層塗布液
第２層〜第７層塗布液も上記第１層塗布液と同様に表７及び表８の塗布量になるように各塗布液を調製した。
【０２２５】
なお、第２層、第４層及び第７層には、硬膜剤として（Ｈ−１）、（Ｈ−２）を添加した。また、各層には、表面張力調整用の塗布助剤として、界面活性剤（ＳＵ−２）、（ＳＵ−３）を添加した。また、各層に防黴剤（Ｆ−１）を全量が０．０４ｇ／ｍ２となるように添加した。尚、表中に記載のハロゲン化銀乳剤は、銀に換算した値で示した。
【０２２６】
【表７】
2004309760.tif 000035
【０２２７】
【表８】
2004309760.tif 000036
【０２２８】
試料１００１の作製に用いた各添加剤の詳細は、以下の通りである。
ＳＵ−２：スルホ琥珀酸ジ（２−エチルヘキシル）・ナトリウム
ＳＵ−３：スルホ琥珀酸ジ（２，２，３，３，４，４，５，５−オクタフルオロペンチル）・ナトリウム
ＤＢＰ：ジブチルフタレート
ＤＮＰ：ジノニルフタレート
ＤＯＰ：ジオクチルフタレート
ＤＩＤＰ：ジ−ｉ−デシルフタレート
Ｈ−１：テトラキス（ビニルスルホニルメチル）メタン
Ｈ−２：２，４−ジクロロ−６−ヒドロキシ−ｓ−トリアジン・ナトリウム
ＨＱ−１：２，５−ジ−ｔ−オクチルハイドロキノン
ＨＱ−２：２，５−ジ−ｓｅｃ−ドデシルハイドロキノン
ＨＱ−３：２，５−ジ−ｓｅｃ−テトラデシルハイドロキノン
ＨＱ−４：２−ｓｅｃ−ドデシル−５−ｓｅｃ−テトラデシルハイドロキノン
ＨＱ−５：２，５−ジ〔（１，１−ジメチル−４−ヘキシルオキシカルボニル）ブチル〕ハイドロキノン
画像安定剤Ａ：Ｐ−ｔ−オクチルフェノール
画像安定剤Ｂ：ポリ（ｔ−ブチルアクリルアミド）
【０２２９】
【化３９】
2004309760.tif 000037
【０２３０】
【化４０】
2004309760.tif 000038
【０２３１】
【化４１】
2004309760.tif 000039
【０２３２】
【化４２】
2004309760.tif 000040
【０２３３】
【化４３】
2004309760.tif 000041
【０２３４】
［試料１００２〜１０４７の作製］
上記試料１００１の作製において、青感性ハロゲン化銀乳剤ＢＢ−１、緑感性ハロゲン化銀乳剤ＧＧ−１、赤感性ハロゲン化銀乳剤ＲＲ−１をそれぞれ表９、１０に示すハロゲン化銀乳剤に変更した以外は同様にして、試料１００２〜１０４７を作製した。
【０２３５】
《ハロゲン化銀カラー写真感光材料の評価》
上記作製した試料１００１〜１０４７について、下記に記載の方法に従って、感度、カブリ、階調（γ）、保存性および潜像安定性の評価を行った。
【０２３６】
（評価１：高照度露光における感度・カブリ、ガンマ評価、および露光後潜像安定性評価）
各試料に対し、１０−６秒露光のキセノンフラッシュ高照度露光用感光計（山下電装（株）製ＳＸ−２０型）を用いてウエッジ露光し、露光後５分間放置した後、下記の処理工程に従って発色現像処理を行った。これを処理Ａとする。一方、上記方法において、露光した後５秒間経過してから同様に発色現像処理を行い、これを処理Ｂとする。
【０２３７】
以上のようにして現像処理を行った各試料のマゼンタ画像反射濃度を、光学濃度計（コニカ製ＰＤＡ−６５型）を用いて測定し、縦軸−反射濃度（Ｄ）、横軸−露光量（ＬｏｇＥ）からなるマゼンタ画像の特性曲線を作製して、以下のようにして各特性値を算出した。
【０２３８】
処理Ａにおける試料の感度を下式１に従って計算した。ここで感度は、試料１００１の処理Ａにおける感度を１００として表記した。また、各々の特性曲線における最低濃度値をカブリ濃度として試料１００１の処理Ａにおけるカブリ濃度を１００として表記した。
【０２３９】
次に、下式２に従って処理Ａでの階調γ（γａ）と処理Ｂでの階調γ（γｂ）をそれぞれ計算し、ガンマは試料１００１の処理Ａにおける階調γを１００として評価した。続いて前記各々の階調γ値より下式３に従って、変動値Δγを計算した。なお、Δγは、数値が１００に近いほど潜像安定性に優れていることを表す。
【０２４０】
式１
感度＝１／（カブリ＋１．０の濃度を示す露光量）
式２
階調γ＝１／〔Ｌｏｇ（カブリ＋０．８の濃度を示す露光量）−Ｌｏｇ（カブリ＋１．８の濃度を示す露光量）〕
式３
Δγ＝（γｂ／γａ）×１００
（評価２：保存性）
各試料を５５℃４０％ＲＨ条件下にて６日間保存した後、上記（評価１）と同様に発色現像処理を行い、各試料のカブリ濃度を試料作製直後に発色現像処理（処理Ａ）した試料１００１のカブリを１００とする相対値で評価した。
【０２４１】
〔発色現像処理〕
処理工程          処理温度                時間            補充量
発色現像        ３８．０±０．３℃        ４５秒          ８０ｍｌ
漂白定着        ３５．０±０．５℃        ４５秒        １２０ｍｌ
安定化          ３０〜３４℃              ６０秒        １５０ｍｌ
乾燥            ６０〜８０℃              ３０秒
2004309760.tif 000042
それぞれ、水を加えて全量を１リットルとし、タンク液はｐＨを１０．１０に、補充液はｐＨを１０．６０に調整した。
【０２４２】
〈漂白定着液タンク液及び補充液〉
ジエチレントリアミン五酢酸第二鉄アンモニウム・２水塩        ６５ｇ
ジエチレントリアミン五酢酸                                    ３ｇ
チオ硫酸アンモニウム（７０％水溶液）                    １００ｍｌ
２−アミノ−５−メルカプト−１，３，４−チアジアゾール    ２．０ｇ
亜硫酸アンモニウム（４０％水溶液）                    ２７．５ｍｌ
水を加えて全量を１リットルとし、炭酸カリウム又は氷酢酸でｐＨを５．０に調整した。
【０２４３】
〈安定化液タンク液及び補充液〉
ｏ−フェニルフェノール                                    １．０ｇ
５−クロロ−２−メチル−４−イソチアゾリン−３−オン    ０．０２ｇ
２−メチル−４−イソチアゾリン−３−オン                ０．０２ｇ
ジエチレングリコール                                      １．０ｇ
蛍光増白剤（チノパールＳＦＰ）                            ２．０ｇ
１−ヒドロキシエチリデン−１，１−ジホスホン酸            １．８ｇ
塩化ビスマス（４５％水溶液）                            ０．６５ｇ
硫酸マグネシウム・７水塩                                  ０．２ｇ
ＰＶＰ（ポリビニルピロリドン）                            １．０ｇ
アンモニア水（水酸化アンモニウム２５％水溶液）            ２．５ｇ
ニトリロ三酢酸・三ナトリウム塩                            １．５ｇ
水を加えて全量を１リットルとし、硫酸又はアンモニア水でｐＨを７．５に調整した。
【０２４４】
以上より得られた各評価結果を表９、１０に示す。
【０２４５】
【表９】
2004309760.tif 000043
【０２４６】
【表１０】
2004309760.tif 000044
【０２４７】
表９、１０より明らかなように、本発明に係わるハロゲン化銀乳剤を用いた各試料は、比較試料に対し、高照度露光時に高感度かつ低カブリで高γ、かつ保存性及び潜像安定性も良好な結果が得られた。また青感性及び赤感性についても同様に評価を行い、緑感性と同様に本発明に係わるハロゲン化銀乳剤を用いた各試料は優れた性能を示した。
【０２４８】
実施例２
実施例１にて作製した試料を１２７ｍｍ巾のロール状に加工し、下記の様にしてデジタル露光適性を評価した。
【０２４９】
コニカカラーＮｅｗ  ＣＥＮＴＵＲＩＡ  ４００の現像済みネガ画像を、コニカ製フィルムスキャナＱｓｃａｎ１２０２ＪＷを用いてデジタルデーター化し、アドビ社製ソフトｐｈｏｔｏｓｈｏｐ（Ｖｅｒ．５．５）で取り扱える環境とした。取り込んだ画像に様々なサイズの文字と細線を加えて一つの画像データとして、下記の様なデジタル走査露光装置で露光できるように操作した。
【０２５０】
光源として半導体レーザーＧａＡｌＡｓ（発振波長８０８．５ｎｍ）を励起光源としたＹＡＧ固体レーザー（発振波長９４６ｎｍ）をＫＮｂＯ３のＳＨＧ結晶により波長変換して取りだした４７３ｎｍと、半導体レーザーＧａＡｌＡｓ（発振波長８０８．７ｎｍ）を励起光源としたＹＶＯ４固体レーザー（発振波長１０６４ｎｍ）をＫＴＰのＳＨＧ結晶により波長変換して取りだした５３２ｎｍと、ＡｌＧａＩｎＰ（発振波長約６７０ｎｍ）とを用いた。３色それぞれのレーザー光をポリゴンミラーにより走査方向に垂直方向に移動し、カラー印画紙上に順次走査露光できる様な装置を作製した。露光量は、半導体レーザーの光量を電気的にコントロールした。走査露光は４００ｄｐｉ（ｄｐｉは２．５４ｃｍあたりのドット数を表す。）で行い、この時の１画素あたりの露光時間は５×１０−８秒であった。
【０２５１】
各試料において最適のプリント画像が得られるように露光量を種々調整した上で走査露光後、実施例１の処理を下記の様に変更し、キャビネサイズのプリント画像を得た。
【０２５２】
実施例１において下記の様に変更した処理を行った。
処理工程      処  理  温  度          時間          補充量
発色現像    ３８．０±０．３℃      ２２秒        ８１ｍｌ
漂白定着    ３５．０±０．５℃      ２２秒        ５４ｍｌ
安定化      ３０〜３４℃            ２５秒      １５０ｍｌ
乾燥        ６０〜８０℃            ３０秒
現像処理液の組成を下記に示す。
2004309760.tif 000045
水を加えて全量を１リットルとし、タンク液はｐＨ＝１０．１に、補充液はｐＨ＝１０．６に調整する。
【０２５３】
2004309760.tif 000046
水を加えて全量を１リットルとし、炭酸カリウム又は氷酢酸でｐＨ＝７．０に、補充液はｐＨ６．５に調整する。
【０２５４】
〈安定化液タンク液及び補充液〉
ｏ−フェニルフェノール                                    １．０ｇ
５−クロロ−２−メチル−４−イソチアゾリン−３−オン    ０．０２ｇ
２−メチル−４−イソチアゾリン−３−オン                ０．０２ｇ
ジエチレングリコール                                      １．０ｇ
蛍光増白剤（チノパールＳＦＰ）                            ２．０ｇ
１−ヒドロキシエチリデン−１，１−ジホスホン酸            １．８ｇ
ＰＶＰ                                                    １．０ｇ
アンモニア水（水酸化アンモニウム２５％水溶液）            ２．５ｇ
エチレンジアミン四酢酸                                    １．０ｇ
亜硫酸アンモニウム（４０％水溶液）                        １０ｍｌ
水を加えて全量を１リットルとし、硫酸又はアンモニア水でｐＨ＝７．５に調整する。
【０２５５】
得られたプリント画像について、２０人の観察者により細線や文字の明瞭度、人物の肌色再現性、木々の緑の再現性を以下の基準で目視評価した。さらに１００枚を露光した後、直ちに順次処理を実施し、１枚目と１００枚目についてプリント再現性を以下の基準で目視評価した。
【０２５６】
（１）細線や文字の明瞭度の評価基準
◎：グレーの細線や文字が明瞭に区別できる
○：グレーの細線や文字がはっきりと区別できるが、輪郭がややぼける
△：グレーの細線や文字を区別できるが、ぼやけが目立つ
×：グレーの細線や文字がぼやけ、区別が困難
（２）人物の肌色再現性
○：明るく自然な再現
△：自然な再現
×：赤みが足りない
（３）木々の緑の再現性
◎：明るく鮮やかな再現
○：鮮やかな再現
△：ややくすんでいる
×：くすんでいる
（４）プリント再現性
◎：プリント差を認識できない
○：わずかなプリント差が認識できるが、ほぼ同一として扱える
△：若干のプリント差が認識でき、やや気になる
×：プリント差がはっきりと認識でき、実用上問題と考えられる
評価結果を表１１に示す。本発明に関わる試料は細線や文字の明瞭度、人物の肌色再現性、木々の緑の再現性及びプリント再現性に対していずれも優れた性能を示した。
【０２５７】
【表１１】
2004309760.tif 000047
【０２５８】
実施例３
コニカカラーＮｅｗ  ＣＥＮＴＵＲＩＡ  ４００の現像済みネガ画像、コニカクロームＳＩＮＢＩ２００ハイクォリティーの現像済みポジ画像、およびコニカ製デジタルカメラＤｉｇｉｔａｌ  Ｒｅｖｉｏ  ＫＤ−２００Ｚによる撮像画像データから、各々以下のようにしてプリント画像を得た。
【０２５９】
実施例１にて作製した試料を１２７ｍｍ巾のロール状に加工し、コニカ製デジタルミニラボシステムＱＤ−２１ＳＵＰＥＲ（プリントプロセッサーＱＤＰ−１５００ＳＵＰＥＲ、処理ケミカルとしてＥＣＯＪＥＴ−ＨＱＡ−Ｐを使用し、プロセス名ＣＰＫ−ＨＱＡ−Ｐに従って処理）にて露光処理して、実施例２と同様に評価した。結果を表１２に示す。実施例２と同様に、本発明に関わる試料において優れた効果が得られた。
【０２６０】
【表１２】
2004309760.tif 000048
【０２６１】
実施例４
［ハロゲン化銀乳剤（Ｂ−１０１）の調製］
４０℃に保温した両イオン交換処理オセインゼラチン（カルシウム含有量１０ｐｐｍ）の２％水溶液１リットル中に下記（Ａ１液）及び（Ｂ１液）を、ｐＡｇ＝７．３、ｐＨ＝３．０に制御しつつ３０分かけて同時添加した。続いて下記（Ａ２液）及び（Ｂ２液）を、ｐＡｇ＝８．０、ｐＨ＝５．５に制御しつつ１５０分かけて同時添加した。更に、下記（Ａ３液）及び（Ｂ３液）をｐＡｇ＝８．０、ｐＨ＝５．５に制御しつつ３０分かけて同時添加した。この時、ｐＡｇの制御は特開昭５９−４５４３７号記載の方法により行い、ｐＨの制御は硫酸又は水酸化ナトリウム水溶液を用いて行った。尚、（Ｂ３液）及び（Ａ３液）の添加が６５％終了した時点で硝酸銀及びハライド液の添加を中断し、０．５Ｍ／Ｌヨウ化カリウム水溶液を７．２ｍｌ添加した後、硝酸銀及びハライド液の添加を再開する操作を行なった。
【０２６２】
（Ａ１液）
塩化ナトリウム                                          ３．４２ｇ
臭化カリウム                                            ０．０３ｇ
水を加えて                                              ２００ｍｌ
（Ａ２液）
塩化ナトリウム                                          ７１．９ｇ
Ｋ２ＩｒＣｌ６                        １．５×１０−８モル／モルＡｇＸ
Ｋ２［ＩｒＢｒ５（Ｈ２Ｏ）］            １．０×１０−８モル／モルＡｇＸ
Ｋ２［ＩｒＣｌ５（Ｈ２Ｏ）］            １．０×１０−７モル／モルＡｇＸ
Ｋ２［ＩｒＣｌ５（ｔｈｉａ）］        ５．０×１０−９モル／モルＡｇＸ
Ｋ４Ｆｅ（ＣＮ）６                    ２．０×１０−５モル／モルＡｇＸ
Ｋ２［Ｒｕ（ＮＯ）Ｃｌ５］            ９．０×１０−９モル／モルＡｇＸ
臭化カリウム                                              ０．７ｇ
水を加えて                                              ４２０ｍｌ
（Ａ３液）
塩化ナトリウム                                          ３０．８ｇ
臭化カリウム                                              ０．３ｇ
水を加えて                                              １８０ｍｌ
（Ｂ１液）
硝酸銀                                                      １０ｇ
水を加えて                                              ２００ｍｌ
（Ｂ２液）
硝酸銀                                                    ２１０ｇ
水を加えて                                              ４２０ｍｌ
（Ｂ３液）
硝酸銀                                                      ９０ｇ
水を加えて                                              １８０ｍｌ
添加終了後、特開平５−７２６５８号に記載の方法を用いアミノ基をフェニルカルバモイル化した化学修飾ゼラチン（修飾率９５％）７０ｇを含む５％水溶液を添加して脱塩を行った後、さらに臭化銀微粒子（粒径０．０２μｍ）０．００３６モルを添加して頂点近傍に臭化銀局在層を形成し、両イオン交換処理オセインゼラチン水溶液（ゼラチン中のカルシウム含有量１０ｐｐｍ）と混合して平均粒径（立方体換算粒径）０．６４μｍ、粒径の変動係数０．０７、塩化銀含有率９９．１モル％、臭化銀含有率０．７モル％、沃化銀含有率０．２モル％の単分散立方体のハロゲン化銀乳剤（Ｂ−１０１）を調製した。尚、ハロゲン化銀乳剤（Ｂ−１０１）において、（Ａ１液）および（Ｂ１液）により粒子成長した部分を種部、（Ａ２液）および（Ｂ２液）により粒子成長した部分をコア部、（Ａ３液）および（Ｂ３液）により粒子成長した部分をシェル部とする。種部、コア部、シェル部がハロゲン化銀粒子の占める体積比率は各々３．３％、６６．７％、３０．０％であった。
【０２６３】
［ハロゲン化銀乳剤（Ｂ−１０２）〜（Ｂ−１０４）の調製］
前記ハロゲン化銀乳剤（Ｂ−１０１）の調製において、ハロゲン化銀粒子形成時に（Ｂ１液）、（Ｂ２液）、（Ｂ３液）にふくまれる硝酸銀総量の９０％の添加が終了した時点で比較化合物１、比較化合物２及び比較化合物３を表１３に示した量をそれぞれ添加すること以外は同様にしてハロゲン化銀乳剤（Ｂ−１０２）〜（Ｂ−１０４）を調製した。
【０２６４】
［ハロゲン化銀乳剤（Ｂ−１０５）〜（Ｂ−１０７）の調製］
前記ハロゲン化銀乳剤（Ｂ−１０１）の調製において、ハロゲン化銀粒子形成時に（Ｂ１液）、（Ｂ２液）、（Ｂ３液）にふくまれる硝酸銀総量の７０％の添加が終了した時点で比較化合物１、比較化合物２及び比較化合物３を表１３に示した量をそれぞれ添加すること以外は同様にしてハロゲン化銀乳剤（Ｂ−１０５）〜（Ｂ−１０７）を調製した。
【０２６５】
［ハロゲン化銀乳剤（Ｂ−１０８）〜（Ｂ−１１７）の調製］
前記ハロゲン化銀乳剤（Ｂ−１０１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつハロゲン化銀粒子形成時に（Ｂ１液）、（Ｂ２液）、（Ｂ３液）にふくまれる硝酸銀総量の９０％の添加が終了した時点で本発明に関わる化合物を表１３に示した種類及び量をそれぞれ添加すること以外は同様にしてハロゲン化銀乳剤（Ｂ−１０８）〜（Ｂ−１１７）を調製した。
【０２６６】
［ハロゲン化銀乳剤（Ｂ−１１８）〜（Ｂ−１２７）の調製］
前記ハロゲン化銀乳剤（Ｂ−１０１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつハロゲン化銀粒子形成時に（Ｂ１液）、（Ｂ２液）、（Ｂ３液）にふくまれる硝酸銀総量の７０％の添加が終了した時点で本発明に関わる化合物を表１３に示した種類及び量をそれぞれ添加すること以外は同様にしてハロゲン化銀乳剤（Ｂ−１１８）〜（Ｂ−１２７）を調製した。
【０２６７】
［ハロゲン化銀乳剤（Ｂ−１２８）〜（Ｂ−１３１）の調製］
前記ハロゲン化銀乳剤（Ｂ−１０１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつハロゲン化銀粒子形成時に（Ｂ１液）、（Ｂ２液）、（Ｂ３液）にふくまれる硝酸銀総量の７０％の添加が終了した時点で本発明に関わる化合物を表１３に示した種類及び量をそれぞれ添加し、かつ（Ａ３液）にあらかじめ本発明に関わる化合物を表１３に示した種類及び量をそれぞれ含有させておくこと以外は同様にしてハロゲン化銀乳剤（Ｂ−１２８）〜（Ｂ−１３１）を調製した。
【０２６８】
［青感性ハロゲン化銀乳剤（ＢＢ−１０１）〜（ＢＢ−１３１）の調製］
前記ハロゲン化銀乳剤（Ｂ−１０１）〜（Ｂ−１３１）に対し、６０℃、ｐＨ５．８、ｐＡｇ７．５にて下記増感色素（ＢＳ−１）及び（ＢＳ−２）を添加し、引き続き下記チオ硫酸ナトリウム及び塩化金酸を順次添加し、分光増感及び化学増感を施した。化学増感剤の添加後、最適に熟成したところで、下記化合物Ｓ−２−５、Ｓ−２−２、Ｓ−２−３を順次添加し、熟成を停止させ、青感性ハロゲン化銀乳剤（ＢＢ−１０１）〜（ＢＢ−１３１）を調製した。
【０２６９】
チオ硫酸ナトリウム                      ４．０×１０−６モル／モルＡｇＸ
塩化金酸                                ２．０×１０−５モル／モルＡｇＸ
化合物Ｓ−２−５                        ３．０×１０−４モル／モルＡｇＸ
化合物Ｓ−２−２                        ３．０×１０−４モル／モルＡｇＸ
化合物Ｓ−２−３                        ３．０×１０−４モル／モルＡｇＸ
増感色素  ＢＳ−１                      ４．０×１０−４モル／モルＡｇＸ
増感色素  ＢＳ−２                      １．０×１０−４モル／モルＡｇＸ
【０２７０】
【表１３】
2004309760.tif 000049
【０２７１】
［ハロゲン化銀乳剤（Ｇ−１０１）の調製］
前記ハロゲン化銀乳剤（Ｂ−１０１）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．５０μｍ、粒径の変動係数０．０８、塩化銀含有率９９．１モル％、臭化銀含有率０．７モル％、沃化銀含有率０．２モル％の単分散立方体乳剤であるハロゲン化銀乳剤（Ｇ−１０１）を調製した。
【０２７２】
［ハロゲン化銀乳剤（Ｇ−１０２）〜（Ｇ−１０４）の調製］
前記ハロゲン化銀乳剤（Ｇ−１０１）の調製において、ハロゲン化銀粒子形成時に（Ｂ１液）、（Ｂ２液）、（Ｂ３液）にふくまれる硝酸銀総量の９０％の添加が終了した時点で比較化合物１、比較化合物２及び比較化合物３を表１４に示した量をそれぞれ添加すること以外は同様にしてハロゲン化銀乳剤（Ｇ−１０２）〜（Ｇ−１０４）を調製した。
【０２７３】
［ハロゲン化銀乳剤（Ｇ−１０５）〜（Ｇ−１０７）の調製］
前記ハロゲン化銀乳剤（Ｇ−１０１）の調製において、ハロゲン化銀粒子形成時に（Ｂ１液）、（Ｂ２液）、（Ｂ３液）にふくまれる硝酸銀総量の７０％の添加が終了した時点で比較化合物１、比較化合物２及び比較化合物３を表１４に示した量をそれぞれ添加すること以外は同様にしてハロゲン化銀乳剤（Ｇ−１０５）〜（Ｇ−１０７）を調製した。
【０２７４】
［ハロゲン化銀乳剤（Ｇ−１０８）〜（Ｇ−１１７）の調製］
前記ハロゲン化銀乳剤（Ｇ−１０１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつハロゲン化銀粒子形成時に（Ｂ１液）、（Ｂ２液）、（Ｂ３液）にふくまれる硝酸銀総量の９０％の添加が終了した時点で本発明に関わる化合物を表１４に示した種類及び量をそれぞれ添加すること以外は同様にしてハロゲン化銀乳剤（Ｇ−１０８）−（Ｇ−１１７）を調製した。
【０２７５】
［ハロゲン化銀乳剤（Ｇ−１１８）〜（Ｇ−１２７）の調製］
前記ハロゲン化銀乳剤（Ｇ−１０１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつハロゲン化銀粒子形成時に（Ｂ１液）、（Ｂ２液）、（Ｂ３液）にふくまれる硝酸銀総量の７０％の添加が終了した時点で本発明に関わる化合物を表１４に示した種類及び量をそれぞれ添加すること以外は同様にしてハロゲン化銀乳剤（Ｇ−１１８）〜（Ｇ−１２７）を調製した。
【０２７６】
［ハロゲン化銀乳剤（Ｇ−１２８）〜（Ｇ−１３１）の調製］
前記ハロゲン化銀乳剤（Ｇ−１０１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつハロゲン化銀粒子形成時に（Ｂ１液）、（Ｂ２液）、（Ｂ３液）にふくまれる硝酸銀総量の７０％の添加が終了した時点で本発明に関わる化合物を表１４に示した種類及び量をそれぞれ添加し、かつ（Ａ３液）にあらかじめ本発明に関わる化合物を表１４に示した種類及び量をそれぞれ含有させておくこと以外は同様にしてハロゲン化銀乳剤（Ｇ−１２８）〜（Ｇ−１３１）を調製した。
【０２７７】
［緑感性ハロゲン化銀乳剤（ＧＧ−１０１）〜（ＧＧ−１３１）の調製］
前記ハロゲン化銀乳剤（Ｇ−１０１）〜（Ｇ−１３１）に対し、６０℃、ｐＨ５．８、ｐＡｇ７．５にて下記増感色素（ＧＳ−１）を添加し、引き続き下記チオ硫酸ナトリウム及び塩化金酸を順次添加し、分光増感及び化学増感を施した。化学増感剤の添加後、最適に熟成したところで、下記化合物Ｓ−２−５を添加し、熟成を停止させ、緑感性ハロゲン化銀乳剤（ＧＧ−１０１）〜（ＧＧ−１３１）を調製した。
【０２７８】
１：増感色素（ＧＳ−１）            ４．０×１０−４モル／モルＡｇＸ
２：チオ硫酸ナトリウム              ４．０×１０−６モル／モルＡｇＸ
３：塩化金酸                        ２．０×１０−５モル／モルＡｇＸ
４：化合物（Ｓ−２−５）            １．５×１０−４モル／モルＡｇＸ
【０２７９】
【表１４】
2004309760.tif 000050
【０２８０】
［ハロゲン化銀乳剤（Ｒ−１０１）の調製］
前記ハロゲン化銀乳剤（Ｂ−１０１）の調製において、（Ａ１液）、（Ｂ１液）、（Ａ２液）、（Ｂ２液）、（Ａ３液）及び（Ｂ３液）の添加時間を適宜変更した以外は同様にして、平均粒径（立方体換算粒径）０．４０μｍ、粒径の変動係数０．０８、塩化銀含有率９９．１モル％、臭化銀含有率０．７モル％、沃化銀含有率０．２モル％の単分散立方体乳剤であるハロゲン化銀乳剤（Ｒ−１０１）を調製した。
【０２８１】
［ハロゲン化銀乳剤（Ｒ−１０２）〜（Ｒ−１０４）の調製］
前記ハロゲン化銀乳剤（Ｒ−１０１）の調製において、ハロゲン化銀粒子形成時に（Ｂ１液）、（Ｂ２液）、（Ｂ３液）にふくまれる硝酸銀総量の９０％の添加が終了した時点で比較化合物１、比較化合物２及び比較化合物３を表１５に示した量をそれぞれ添加すること以外は同様にしてハロゲン化銀乳剤（Ｒ−１０２）〜（Ｒ−１０４）を調製した。
【０２８２】
［ハロゲン化銀乳剤（Ｒ−１０５）〜（Ｒ−１０７）の調製］
前記ハロゲン化銀乳剤（Ｒ−１０１）の調製において、ハロゲン化銀粒子形成時に（Ｂ１液）、（Ｂ２液）、（Ｂ３液）にふくまれる硝酸銀総量の７０％の添加が終了した時点で比較化合物１、比較化合物２及び比較化合物３を表１５に示した量をそれぞれ添加すること以外は同様にしてハロゲン化銀乳剤（Ｒ−１０５）〜（Ｒ−１０７）を調製した。
【０２８３】
［ハロゲン化銀乳剤（Ｒ−１０８）〜（Ｒ−１１７）の調製］
前記ハロゲン化銀乳剤（Ｒ−１０１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつハロゲン化銀粒子形成時に（Ｂ１液）、（Ｂ２液）、（Ｂ３液）にふくまれる硝酸銀総量の９０％の添加が終了した時点で本発明に関わる化合物を表１５に示した種類及び量をそれぞれ添加すること以外は同様にしてハロゲン化銀乳剤（Ｒ−１０８）〜（Ｒ−１１７）を調製した。
【０２８４】
［ハロゲン化銀乳剤（Ｒ−１１８）〜（Ｒ−１２７）の調製］
前記ハロゲン化銀乳剤（Ｒ−１０１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつハロゲン化銀粒子形成時に（Ｂ１液）、（Ｂ２液）、（Ｂ３液）にふくまれる硝酸銀総量の７０％の添加が終了した時点で本発明に関わる化合物を表１５に示した種類及び量をそれぞれ添加すること以外は同様にしてハロゲン化銀乳剤（Ｒ−１１８）〜（Ｒ−１２７）を調製した。
【０２８５】
［ハロゲン化銀乳剤（Ｒ−１２８）〜（Ｒ−１３１）の調製］
前記ハロゲン化銀乳剤（Ｒ−１０１）の調製において、あらかじめ（Ａ１液）、（Ａ２液）、（Ａ３液）に化合物（Ｓ−２−５）を最終的に得られたハロゲン化銀粒子に対して各々２．１×１０−６モル／モルＡｇＸ、５．３×１０−５モル／モルＡｇＸ、９．０×１０−６モル／モルＡｇＸ添加し、かつハロゲン化銀粒子形成時に（Ｂ１液）、（Ｂ２液）、（Ｂ３液）にふくまれる硝酸銀総量の７０％の添加が終了した時点で本発明に関わる化合物を表１５に示した種類及び量をそれぞれ添加し、かつ（Ａ３液）にあらかじめ本発明に関わる化合物を表１５に示した種類及び量をそれぞれ含有させておくこと以外は同様にしてハロゲン化銀乳剤（Ｒ−１２８）〜（Ｒ−１３１）を調製した。
【０２８６】
［赤感性ハロゲン化銀乳剤（ＲＲ−１０１）〜（ＲＲ−１３１）の調製］
前記ハロゲン化銀乳剤（Ｒ−１０１）〜（Ｒ−１３１）に対し、６０℃、ｐＨ５．０、ｐＡｇ７．１にて下記増感色素（ＲＳ−１）及び（ＲＳ−２）を添加し、引き続き下記チオ硫酸ナトリウム及び塩化金酸を順次添加し、分光増感及び化学増感を施した。化学増感剤の添加後、最適に熟成したところで、下記化合物Ｓ−２−５を添加し、熟成を停止させ、赤感性ハロゲン化銀乳剤（ＲＲ−１０１）〜（ＲＲ−１３１）を得た。
【０２８７】
１：チオ硫酸ナトリウム              １．８×１０−５モル／モルＡｇＸ
２：塩化金酸                        １．８×１０−５モル／モルＡｇＸ
３：化合物（Ｓ−２−５）            １．２×１０−４モル／モルＡｇＸ
４：増感色素（ＲＳ−１）            １．０×１０−４モル／モルＡｇＸ
５：増感色素（ＲＳ−２）            １．０×１０−４モル／モルＡｇＸ
尚、赤感光性ハロゲン化銀乳剤の調製では、前記ＳＳ−１を２．０×１０−３モル／モルＡｇＸ添加した。
【０２８８】
【表１５】
2004309760.tif 000051
【０２８９】
使用した比較化合物１〜３及び本発明に関わる化合物６−２、６−５、６−６、６−１２、６−１５の還元電位測定結果を表１６に示す。前記本発明に関わる化合物６−２、６−５、６−６、６−１２、６−１５はそれぞれ本発明に関わる化合物１１−２、１１−５、１１−６、１１−１２、１１−１５が二量化して生成したジスルフィド化合物に該当する。尚、還元電位の測定はジャーナル・オブ・イメージング・サイエンス（Ｊｏｕｒｎａｌｏｆ  Ｉｍａｇｉｎｇ  Ｓｃｉｅｎｃｅ）、第３０巻、第２７頁（１９８６年）記載の方法を参考に行い、ＤＭＡＣ中のフェロセンの測定値を０．５８４とした時の相対値で示した。
【０２９０】
【表１６】
2004309760.tif 000052
【０２９１】
実施例１における試料１００１において、第１層のハロゲン化銀乳剤（ＢＢ−１）、第３層のハロゲン化銀乳剤（ＧＧ−１）、第５層のハロゲン化銀乳剤（ＲＲ−１）に代えて表１７の構成のハロゲン化銀乳剤をそれぞれ用いて試料１１０１−１１３１を作製し、同様に評価した。結果を表１７に示す。
【０２９２】
【表１７】
2004309760.tif 000053
【０２９３】
表１７より明らかなように、本発明に係わるハロゲン化銀乳剤を用いた各試料は、比較試料に対し、高照度露光時に高感度かつ低カブリで、潜像安定性、保存安定性も良好な結果が得られた。
【０２９４】
実施例５
実施例４で作製した試料１１０１〜１１３１を用いて実施例２と同様の評価を行った。結果を表１８に示す。比較試料に対し本発明の試料では、優れた効果が得られた。
【０２９５】
【表１８】
2004309760.tif 000054
【０２９６】
実施例６
実施例４で作製した試料１１０１〜１１３１を用いて実施例３と同様の評価を行った。結果を表１９に示す。比較試料に対し本発明の試料では、優れた効果が得られた。
【０２９７】
【表１９】
2004309760.tif 000055
【０２９８】
【発明の効果】
高感度、低カブリ、高ガンマでかつ保存性、潜像安定性に優れ、高照度短時間露光がなされるデジタル露光において潜像安定性に優れるハロゲン化銀乳剤、ハロゲン化銀写真感光材料を得ることができた。